(57)【特許請求の範囲】
【請求項１】
熱可塑性樹脂を含有する長尺フィルムを製膜する工程、前記長尺フィルムを延伸後のフィルムの走行方向とは異なる特定の方向から斜め延伸装置に繰り入れ、前記長尺フィルムの幅手方向の両端部を斜め延伸テンターの把持具によって把持して走行しつつ、前記長尺フィルムを幅手方向に対して０°より大きく９０°未満の方向に斜め延伸する斜め延伸工程、前記斜め延伸工程後の長尺延伸フィルムを巻き取る工程を少なくとも有する長尺延伸フィルムの製造方法において、
前記斜め延伸工程は、予熱ゾーン、延伸ゾーン及び熱固定ゾーンを有する加熱ゾーン内で行われ、
前記予熱ゾーン及び前記延伸ゾーン並びに、前記延伸ゾーン及び前記熱固定ゾーンはそれぞれ隔壁によって区分され、
前記隔壁の少なくとも一つは、幅手方向に少なくとも一か所の屈曲部を有し、
前記屈曲部を有する隔壁は、前記フィルムが通過可能である開口部と、前記開口部の上下に位置する中央部と、前記中央部の幅手方向の両端にそれぞれ連結した側方部とを有し、前記中央部と前記側方部との間が屈曲可能であり、前記中央部と前記側方部との屈曲角度を調節することによって、
前記長尺フィルムの走行位置に応じて前記隔壁の屈曲角度を調整することを特徴とする長尺延伸フィルムの製造方法。
【請求項２】
前記屈曲部を有する隔壁の、前記中央部及び前記側方部の少なくとも一方は、幅手方向に伸縮可能であることを特徴とする請求項１に記載の長尺延伸フィルムの製造方法。
【請求項３】
前記延伸ゾーン及び前記熱固定ゾーンを区分する隔壁において、
前記フィルムの走行方向と前記側方部とのなす角度が鋭角となるように前記隔壁を変形し、前記フィルムの配向方向と前記中央部とのなす角度が略平行となるように変形された隔壁の開口部に、フィルムを通過させることによって延伸することを特徴とする、請求項１又は２に記載の長尺延伸フィルムの製造方法。
【請求項４】
前記予熱ゾーン及び前記延伸ゾーンを区分する隔壁において、
前記フィルムの走行方向と前記側方部とのなす角度が鋭角となるように、かつ前記フィルムの走行方向と前記中央部とのなす角度が略垂直となるように変形された隔壁の開口部に、フィルムを通過させることによって延伸することを特徴とする、請求項１〜３のいずれかに記載の長尺延伸フィルムの製造方法。
【請求項５】
前記斜め延伸工程において、前記斜め延伸テンターのレール上を走行する把持具の走行速度が１５〜１５０ｍ／分である、請求項１〜４のいずれかに記載の長尺延伸フィルムの製造方法。
【請求項６】
熱可塑性樹脂を含有する長尺フィルムを製膜する手段、前記長尺フィルムを延伸後のフィルムの走行方向とは異なる特定の方向から斜め延伸装置に繰り入れ、前記長尺フィルムの幅手方向の両端部を斜め延伸テンターの把持具走行支持具が備える把持具によって把持して走行しつつ、前記長尺フィルムを幅手方向に対して０°より大きく９０°未満の方向に斜め延伸する手段、前記斜め延伸後の長尺延伸フィルムを巻き取る手段を少なくとも有する長尺延伸フィルムの製造装置において、
前記斜め延伸手段内に、予熱ゾーン、前記延伸ゾーン及び前記熱固定ゾーンを有する加熱ゾーンが設けられ、
前記予熱ゾーン及び前記延伸ゾーン並びに、前記延伸ゾーン及び前記熱固定ゾーンはそれぞれ隔壁によって区分され、
前記隔壁の少なくとも一つは、幅手方向に少なくとも一か所の屈曲部を有し、
前記屈曲部を有する隔壁は、前記フィルムが通過可能である開口部と、前記開口部の上下に位置する中央部と、前記中央部の幅手方向の両端にそれぞれ連結した側方部とが設けられ、前記中央部と前記側方部との間が屈曲可能であり、前記中央部と前記側方部との屈曲角度を調節することができることによって、
前記長尺フィルムの走行位置に応じて前記隔壁の屈曲角度を調整することができることを特徴とする長尺延伸フィルムの製造装置。
【請求項７】
前記屈曲部を有する隔壁の、前記中央部及び前記側方部の少なくとも一方は、幅手方向に伸縮可能であることを特徴とする請求項６に記載の長尺延伸フィルムの製造装置。
【発明の詳細な説明】
【技術分野】
【０００１】
本発明は、長尺延伸フィルムの製造方法及び製造装置に関する。
【背景技術】
【０００２】
樹脂を延伸してなる延伸フィルムは、その光学異方性を利用して、各種ディスプレイ装置において様々な光学的機能を果たす光学フィルムとして用いられている。例えば、液晶表示装置において、該延伸フィルムを着色防止、視野角拡大などの光学補償などのための光学補償フィルムとして用いたり、該延伸フィルムと偏光子とを貼り合わせることで、該延伸フィルムを、偏光板保護フィルムを兼ねた位相差フィルムとして用いたりすることが知られている。【０００３】
一方、近年では新たなディスプレイ装置として、有機エレクトロルミネッセンス表示装置のような自発光型の表示装置が注目されている。自発光型表示装置は、バックライトが常に点灯している液晶表示装置に対して消費電力を抑制できる余地があり、更に、有機エレクトロルミネッセンス表示装置のような各色に対応した光源がそれぞれ点灯する自発光表示装置では、コントラスト低減の要因となるカラーフィルターを設置する必要がないため、コントラストを更に高めることが可能である。【０００４】
しかしながら、有機エレクトロルミネッセンス表示装置においては、光取り出し効率を高めるためにディスプレイの背面側にアルミニウム板等の反射体が設けられ、ディスプレイに入射した外光がこの反射体で反射されることで画像のコントラストを低下させるといった問題が生じる。そのため、外光反射防止による明暗コントラスト向上のために該延伸フィルムと偏光子とを貼り合わせて円偏光板をディスプレイに表面側に用いる技術が知られている。【０００５】
このような円偏光板は、偏光子の透過軸に対して、該延伸フィルムの面内遅相軸を所望の角度で傾斜するような配置で貼り合わされる必要がある。【０００６】
しかしながら、一般的な偏光子（偏光フィルム）は、走行方向に高倍率延伸することで得られるもので、その吸収軸が走行方向と一致しており、従来の位相差フィルムは、縦延伸、又は横延伸で製造され、原理的に面内の遅相軸がフィルムの長尺方向に対し０°または９０°方向になる。このため、上記のように偏光子の吸収軸と延伸フィルムの遅相軸との関係を傾斜した所望の角度にするには長尺の偏光フィルム及び／または延伸フィルムを特定の角度で切り出してフィルム片同士を１枚ずつ貼り合せるバッチ式で行わざるを得なくなり、遅相軸のばらつきによる生産性の悪化や切り屑等の付着による製品の歩留まりの低下が問題として挙げられていた。【０００７】
そこで特許文献１では、所望の角度で斜め方向に延伸し、遅相軸がフィルムの長尺方向に対し、０°でも９０°でもない方向に自在に制御可能な長尺の位相差フィルムの製造方法が提案されている。この方法により偏光フィルムと延伸フィルムをロール・トゥ・ロールで貼り合わせることができるため、歩留まりの低下がなくなり、安定した生産を行うことができた。【０００８】
しかし、特許文献１に記載の斜め延伸法では、フィルムの幅方向の各位置において膜厚や光学特性が不均一になる問題が発生した。例えば配向角の大きなフィルムを得る場合、フィルムの幅手方向に対する不均一性はより顕著に現れていた。このような問題を解決するため、特許文献２においては、延伸後のフィルムの配向方向と、加熱炉内に設けられた各ゾーンを分離させる隔壁との成す角度を一致させる技術が記載されている。また特許文献３では、延伸後のフィルムの配向方向とオーブンの延伸、熱固定、冷却ゾーンの境界の成す角度を一定の特定範囲内とし、それぞれの角度の差の絶対値を特定範囲内に満たすように製造する製造方法が記載されている。【０００９】
しかし、前記従来の製造方法において、特に速い搬送速度で斜め延伸を行った場合に、フィルム端部側の光学配向のばらつきが生じ、フィルム全体として大きな配向ムラが生じていた。また、このような配向ムラを有するフィルムを円偏光板に用いると、その円偏光板には部分的に色ムラが生じ品質が大きく低下するといった問題があった。【００１０】
また、特許文献４には、より広い可視光波長領域にわたって円偏光度の高い円偏光板（広帯域円偏光板）を作成するにあたり、λ／２位相差フィルムとλ／４位相差フィルムを、それぞれの面内遅相軸が任意の角度となるように重ねて貼り合わせた円偏光板が提案されている。このようなフィルムをロール・トゥ・ロールで作成するためには、各々のフィルムの面内遅相軸が幅手方向に対して異なる角度で傾斜している必要がある。【００１１】
そのため、特定の角度方向にしか延伸できない斜め延伸装置よりも、１台の斜め延伸装置の延伸パターンを変更することで任意の角度方向に延伸でき、任意の面内遅相軸の傾斜角度を持つ長尺延伸フィルムを作成できる斜め延伸装置が好ましく用いられる。【００１２】
それに対して前述した従来の製造方法では、延伸パターンを変更した場合には、フィルムの光学配向のばらつきがより顕著に生じてしまい、フィルムを円偏光板に用いると、大きな色ムラが生じてしまうため、製品を製造することができないといった問題が生じた。
【先行技術文献】
【特許文献】
【００１３】
【特許文献１】特開２００６−１５９７７５号公報
【特許文献２】特開２００７−１７５９７４号公報
【特許文献３】特開２００９−７８４７４号公報
【特許文献４】特開２００２−３７２６２２号公報
【発明の概要】
【００１４】
本発明者は、前記目的を達するために鋭意検討を行った結果、下記構成によって、フィルム端部側の光学配向のばらつきが低減された長尺延伸フィルムを得ることができる長尺延伸フィルムの製造方法が得られることを見出し、本発明を完成させた。
【００１５】
すなわち、本発明に係る長尺延伸フィルムの製造方法は、熱可塑性樹脂を含有する長尺フィルムを製膜する工程、前記長尺フィルムを延伸後のフィルムの走行方向とは異なる特定の方向から斜め延伸装置に繰り入れ、前記長尺フィルムの幅手方向の両端部を斜め延伸テンターの把持具によって把持して走行しつつ、前記長尺フィルムを幅手方向に対して０°より大きく９０°未満の方向に斜め延伸する斜め延伸工程、前記斜め延伸工程後の長尺延伸フィルムを巻き取る工程を少なくとも有する長尺延伸フィルムの製造方法において、前記斜め延伸工程は、予熱ゾーン、延伸ゾーン及び熱固定ゾーンを有する加熱ゾーン内で行われ、前記予熱ゾーン及び前記延伸ゾーン並びに、前記延伸ゾーン及び前記熱固定ゾーンはそれぞれ隔壁によって区分され、前記隔壁の少なくとも一つは、幅手方向に少なくとも一か所の屈曲部を有し、前記長尺フィルムの走行位置に応じて前記隔壁の屈曲角度を調整することを特徴とする。
【００１６】
本発明によれば、斜め延伸時に生じるフィルム端部側の光学配向のばらつきを低減することが可能な長尺延伸フィルムの製造方法を提供することができる。
【図面の簡単な説明】
【００１７】
【図１】図１は、従来の加熱ゾーンにおいて斜め延伸を行う場合の概略図である。
【図２】図２は、本発明の一実施形態に係る斜め延伸装置の構成を示す概略上面図である。
【図３】図３は、本発明の一実施形態に係る斜め延伸装置の構成を示す概略側面図である。
【図４】図４は、本発明の実施形態に係る長尺延伸フィルムの製造方法に用いられる斜め延伸テンターの一例を示す概略図である。
【図５】図５は、図２に示すＶ−Ｖに沿って、１７ａ（１７ｂ）隔壁より下流側の位置から見た断面図である。
【図６】図６は、本発明の一実施形態に係る伸縮部材と屈曲部材によって変形した隔壁を拡大した斜視図である。
【図７】図７は、延伸ゾーンと熱固定ゾーンとの間の隔壁各部をレールパターン毎に変形したものを示す概略上面図である。
【図８】図８は、予熱ゾーンと延伸ゾーンとの間の隔壁各部をレールパターン毎に変形したものを示す概略上面図である。
【図９】図９は、有機ＥＬ画像表示装置の構成の一例を示す概略図である。
【図１０】図１０は、糖エステル化合物の合成を示す図である。
【図１１】図１１は、実施例１において用いた斜め延伸テンターの旋回パターン及び変形された隔壁を示す概略図である。
【図１２】図１２は、実施例２〜４において用いた斜め延伸テンターの旋回パターン及び変形された隔壁を示す概略図である。
【図１３】図１３は、比較例１，２において用いた斜め延伸テンターの旋回パターン及び隔壁を示す概略図である。
【図１４】図１４は、実施例５，６において用いた斜め延伸テンターの旋回パターン及び変形された隔壁を示す概略図である。
【図１５】図１５は、比較例３，４において用いた斜め延伸テンターの旋回パターン及び隔壁を示す概略図である。
【図１６】図１６は、実施例７，８において用いた斜め延伸テンターの旋回パターン及び変形された隔壁を示す概略図である。
【図１７】図１７は、比較例５，６において用いた斜め延伸テンターの旋回パターン及び変形された隔壁を示す概略図である。
【発明を実施するための形態】
【００１８】
本発明の目的は、斜め延伸時に生じるフィルムの光学配向のばらつきを低減し、円偏光板に用いた場合における色ムラの防止が可能な長尺延伸フィルムの製造方法及び製造装置を提供することにある。
【００１９】
本発明者らは、上述したような斜め延伸によって得られた長尺延伸フィルムの光学配向のばらつきの原因は、斜め延伸工程時におけるフィルムが隔壁の開口部を通過する際のフィルムの同伴風によるフィルムの温度ムラにあることを見出し、検討を行った。
【００２０】
斜め延伸においては、加熱ゾーン内を屈曲して走行するため、前記温度ムラは斜め延伸固有のレールパターン構成によって大きく影響を受ける傾向にあった。
【００２１】
前記加熱ゾーンは、予熱ゾーン、延伸ゾーン及び熱固定ゾーンを有し、各ゾーンは隔壁によって区分されている。
【００２２】
一般に、加熱ゾーン中の各ゾーンの温度は、予熱ゾーンと延伸ゾーンの温度は同じに設定されるか、もしくは延伸時の温度が低くならないように、十分に加熱させるために、予熱ゾーンの温度を延伸ゾーンより高く設定されることがある。また、熱固定ゾーンの温度は前記予熱ゾーンや延伸ゾーンより低い温度になるよう設定される。
【００２３】
前記のような温度構成となる加熱ゾーン内をフィルムが通過する際に生じる温度ムラの課題について、加熱ゾーン中の各ゾーンの温度を予熱ゾーン、延伸ゾーン、熱固定ゾーンの順に低くなるよう温度設定した条件下を例にして、以下に説明する。
【００２４】
長尺フィルム及び長尺延伸フィルムを加熱ゾーン中の各ゾーンへ順に走行すると、予熱ゾーンを通過したフィルムの同伴風の流れが隔壁の開口部から、予熱ゾーンより温度が低く設定された延伸ゾーンに流れる。そして、延伸ゾーンを通過したフィルムの同伴風も同様に延伸ゾーンより温度が低く設定された熱固定ゾーンに流れる。そのため、各ゾーンの境界部分では、ゾーン間の温度が違う事による温度ムラが生じ易く、特に速い搬送速度で延伸する場合においては、フィルムの同伴風の勢いが強くなる傾向にあるため、開口部へ流れ込む風の流れは特に強くなり、ゾーン境界部分の温度ムラは顕著になる。
【００２５】
図１（ａ）は、前記特許文献３記載の技術に基づき、延伸後のフィルムの配向方向と、延伸ゾーン及び熱固定ゾーンの隔壁とのなす角度が鋭角（５°より大きく９０°未満）となるように斜め延伸を行った場合のフィルムの一例を表した図である。なお、フィルム中に描かれている破線は、フィルムの配向軸を示したものである。
【００２６】
図１（ａ）のようにフィルム延伸を行なった場合、延伸ゾーンから熱固定ゾーンへ走行されるフィルムは、配向方向に対して内周側が先に温度のより低い熱固定ゾーンへ入ることになる。そして、外周側が遅れて熱固定ゾーンへ入る。このように、斜め延伸された長尺延伸フィルムはフィルムの進行方向に対して、斜めに配向していることから、配向方向が同軸であるフィルムの両端において、フィルムの内周側は先に冷却され、外周側は後から冷却されることになる。その結果、フィルムの熱履歴が内周側と外周側で違いが出てくるため、フィルム両端部にて光学配向のばらつきが生じてしまう。
【００２７】
続いて、図１（ｂ）は、前記特許文献２記載の技術に基づき、延伸後のフィルムの配向方向と、延伸ゾーン及び熱固定ゾーンの境界線とのなす角度を鋭角（５°より大きく９０°未満）とし、フィルム幅内にフィルムの上下仕切り板を用い、前記上下仕切り板とフィルムとの配向角が等しくなるように調節して斜め延伸を行った場合のフィルムを表した図である。図１（ｂ）のように延伸を行なった場合、前記上下仕切り板と隔壁との間に隙間が生じる。そのため、延伸ゾーンの高温の空気は、図１（ｂ）の矢印の向きに同伴風が発生することによって、内周側、及び外周側の隙間から熱固定ゾーンへ注がれてしまう。そのため熱固定ゾーン内の延伸ゾーンに近い側のフィルムの端面の温度は、前記延伸ゾーンから注がれた熱風が温度差を与えるため、フィルムの左右で光学ムラを生じさせてしまう。このように、前記隔壁通過後のフィルムの温度分布が各端部間で大きく異なることから、フィルム両端部にて熱履歴が違うため、光学ムラが生じてしまう。
【００２８】
以上のように、従来技術における斜め延伸においては、特定の延伸パターン条件では所望の品質条件を満たす延伸フィルムを製造できるが、延伸パターンを変更した場合においては、前記課題が発生するため、光学ムラの生じた延伸フィルムとなる。つまり、従来技術においては加熱ゾーンを区分する隔壁が固定されているため、前記長尺フィルムの繰出方向、前記長尺延伸フィルムの延伸後の走行方向、及び前記長尺フィルムを延伸する方向等を変更した場合においては、前記隔壁部分でフィルムの温度ムラが、各条件で様々に生じてしまうため、前記従来技術を用いて延伸パターンを変更した様々な長尺延伸フィルムを製造しても光学ムラが生じたフィルムとなってしまう。
【００２９】
また、速い搬送速度で斜め延伸を行った場合、同伴風が強くなるだけでなく、同伴風の影響範囲が周囲に広がってしまう。つまり、同伴風影響はフィルム幅方向においてフィルム領域内だけでなく、フィルムの端部から外の広い領域においても同伴風の影響が強く現れ、結果として、加熱ゾーンを区分する隔壁部の幅方向において大きな温度ムラを生じてしまう。そのため、フィルム領域内のみの隔壁の調整を行っている従来技術では、速い搬送速度で斜め延伸を行った場合において、上記課題が更に顕著に生じてしまう。
【００３０】
本発明はこのような問題を解消するため検討された結果、完成されたものである。
【００３１】
以下、本発明を実施するための形態について詳細に説明するが、本発明はこれらに限定されるものではない。
【００３２】
まず、本実施形態に係る長尺延伸フィルムの製造方法について説明する。
【００３３】
＜長尺延伸フィルムの製造方法＞
本実施形態の長尺延伸フィルムの製造方法は、熱可塑性樹脂を含有する長尺フィルムを製膜する工程、前記長尺フィルムを延伸後のフィルムの走行方向とは異なる特定の方向から斜め延伸装置に繰り入れ、前記長尺フィルムの幅手方向の両端部を斜め延伸テンターの把持具によって把持して走行しつつ、前記長尺フィルムを幅手方向に対して０°より大きく９０°未満の方向に斜め延伸する斜め延伸工程、前記斜め延伸工程後の長尺延伸フィルムを巻き取る工程を少なくとも有する長尺延伸フィルムの製造方法において、前記斜め延伸工程は、予熱ゾーン、前記延伸ゾーン及び前記熱固定ゾーンを有する加熱ゾーン内で行われ、前記予熱ゾーン及び前記延伸ゾーン並びに、前記延伸ゾーン及び前記熱固定ゾーンはそれぞれ隔壁によって区分され、前記隔壁の少なくとも一つは、幅手方向に少なくとも一か所の屈曲部を有し、前記長尺フィルムの走行位置に応じて前記隔壁の屈曲角度を調整することを特徴とする。
【００３４】
本実施形態に係る態様において、長尺フィルムとは延伸前のフィルムを指し、長尺延伸フィルムとは延伸後のフィルムを指すものとする。
【００３５】
また長尺とは、フィルムの幅に対し、少なくとも５倍程度以上の長さを有するものをいい、好ましくは１０倍もしくはそれ以上の長さを有し、具体的にはロール状に巻回されて保管または運搬される程度の長さを有するもの（フィルムロール）である。
【００３６】
また、本実施形態の長尺延伸フィルムの製造方法は以下に示すような装置を用いて実施可能である。すなわち、前記装置は、熱可塑性樹脂を含有する長尺フィルムを製膜する手段、前記長尺フィルムを延伸後のフィルムの走行方向とは異なる特定の方向から斜め延伸装置に繰り入れ、前記長尺フィルムの幅手方向の両端部を斜め延伸テンターの把持具走行支持具が備える把持具によって把持して走行しつつ、前記長尺フィルムを幅手方向に対して０°より大きく９０°未満の方向に斜め延伸する手段、前記斜め延伸後の長尺延伸フィルムを巻き取る手段を少なくとも有する長尺延伸フィルムの製造装置において、前記斜め延伸手段内に、予熱ゾーン、延伸ゾーン及び熱固定ゾーンを有する加熱ゾーンが設けられ、前記予熱ゾーン及び前記延伸ゾーン並びに、前記延伸ゾーン及び前記熱固定ゾーンはそれぞれ隔壁によって区分され、前記隔壁の少なくとも一つは、幅手方向に少なくとも一か所の屈曲部を有し、前記長尺フィルムの走行位置に応じて前記隔壁の屈曲角度を調整することができることを特徴とする。
【００３７】
図２及び図３は本実施形態の一実施形態に係る長尺延伸フィルムの製造方法の各工程に用いる斜め延伸装置を模式的に示した図である。ただし、これは一例であって本実施形態はこれに限定されるものではない。
【００３８】
なお、各図面において主な符号は以下の通りである：１  斜め延伸装置、２  斜め延伸テンター、３  フィルム繰り出し装置、４  フィルム巻き取り装置、５，８  走行ロール、６  内側の把持具走行支持具、７  外側の把持具走行支持具、１１，１２  把持具走行支持具開始位置、１３，１４  把持具走行支持具終了位置、１５  長尺フィルム（長尺延伸フィルム）、１６  加熱ゾーン、１７ａ，１７ｂ  隔壁、１８  接続部材、１９  伸縮部材、２０  開口部、２１ａ，２１ｂ  隔壁中央部、２２ａ，２２ｂ  隔壁側方部。
【００３９】
以下、本実施形態の製膜方法の各工程について説明する。
【００４０】
〔製膜工程〕
本実施形態の製造方法に係る製膜工程は、熱可塑性樹脂を含有する長尺フィルムを製膜する工程である。製膜工程は、熱可塑性樹脂の種類等によって種々の手段で行われるが、詳細は後述する。
【００４１】
〔斜め延伸工程〕
本実施形態の製造方法に係る斜め延伸工程は、延伸後のフィルムの走行方向とは異なる特定の方向からフィルム繰り出し装置から繰り出し、前記長尺フィルムの幅手方向の両端部を斜め延伸テンターの把持具によって把持して走行しつつ、フィルムを斜め延伸することによって、フィルムの幅手方向に対して０°を超え９０°未満の任意の角度に面内遅相軸を付与する工程である。
【００４２】
ここで、フィルムの幅手方向に対する角度とは、フィルム面内における角度である。遅相軸は、通常延伸方向又は延伸方向に直角な方向に発現するため、本実施形態に係る製造方法では、フィルムの走行方向に直交する方向に対して０°を超え９０°未満の角度で、所望の角度に任意に設定して延伸を行うことにより、かかる遅相軸を有する長尺延伸フィルムを製造することができる。
【００４３】
（繰り出し装置）
図２、図３に示すように、フィルム繰り出し装置３は、斜め延伸テンター入口に対して所定角度でフィルムを送り出せるように、スライドおよび旋回可能となっている。そして、フィルム繰り出し装置３は、スライド可能となっており、走行方向変更装置により斜め延伸テンター入口に前記フィルムを送り出せるようになっていることが好ましい。前記フィルム繰り出し装置３、及び走行方向変更装置をこのような構成とすることにより、フィルムの送り出し位置および角度を細かく制御することが可能となり、膜厚、光学値のバラツキが小さい長尺延伸フィルムを得ることが可能となる。また、前記フィルム繰り出し装置３、及び走行方向変更装置を移動可能とすることにより、把持具のフィルムへの噛込み不良を有効に防止することができる。
【００４４】
また前記フィルム繰り出し装置３は、斜め延伸装置１と別体で構成されていてもよいし、一体的に構成されてもよい。前者の場合、斜め延伸前の長尺フィルムを製膜後に一度巻芯に巻き取って巻回体となったものをフィルム繰り出し装置３に装填することで、フィルム繰り出し装置３から長尺フィルムが繰り出される。一方、後者の場合、フィルム繰り出し装置３は、斜め延伸前の長尺フィルムの製膜後、その長尺フィルムを巻き取ることなく、斜め延伸テンター２に対して繰り出すことになる。
【００４５】
（走行ロール）
走行ロール５は、前記繰り出し装置から繰り出されたフィルムを、把持具走行支持具開始位置１１，１２まで送るロールである。
【００４６】
前記走行ロール５の数は特に特定されず、走行ロールを配置した途中にフィルム端部を裁断するためのスリッター工程を設けてもよい。また、走行ロールの配置前後や、複数の走行ロールの間に、フィルムの除電を行うための除電装置を設けてもよい。前記除電装置は後ほど説明するスリット工程で用いられる除電装置と同様のものが使用できる。
【００４７】
（斜め延伸テンター）
本実施形態に係る製造方法においては、長尺フィルムに斜め方向の配向を付与するために斜め延伸テンターを用いる。本実施形態で用いられる斜め延伸テンターは、長尺フィルムを延伸可能な任意の温度に加熱し、斜め延伸する装置である。この斜め延伸テンターは、加熱ゾーンと、長尺フィルムの両側を把持して走行するための両側で一対となる複数の把持具と、前記把持具の走行を支持するための把持具走行支持具とを備えている。
【００４８】
斜め延伸テンターの入口部（把持開始点）に順次供給される長尺フィルムの両端を、把持具で把持し、加熱ゾーン内に長尺フィルムを導き、斜め延伸テンターの出口部（把持解放点）で把持具から長尺延伸フィルムを解放する。把持具から解放された長尺延伸フィルムは巻芯に巻き取られる。把持具を備える把持具走行支持具は無端状の連続軌道を有し、延伸装置の出口部で長尺延伸フィルムの把持を解放した把持具は、把持具走行支持具によって順次把持開始点に戻されるようになっている。
【００４９】
把持具走行支持具とは、例えば、ガイドレールやギアによってそれぞれ経路を規制されている無端状のチェーンが把持具を備える形態であってもよいし、無端状のガイドレールが把持具を備える形態であってもよい。すなわち、本実施形態では、把持具走行支持具は、たとえば無端状のチェーンを備えた有端状のガイドレールであってもよく、無端状のチェーンを備えた無端状のガイドレールであってもよく、チェーンを備えない無端状のガイドレールであってもよい。把持具は、把持具走行支持具がチェーンを備えない場合には、把持具走行支持具そのものの経路を走行し、チェーンを備える場合には、当該チェーンを介して把持具走行支持具の経路を走行する。
【００５０】
以下、本実施形態では、一例として、把持具走行支持具の経路を把持具が走行する場合を説明するが、いずれの場合であっても、把持具は、把持具が設けられたチェーンを介して把持具走行支持具の経路を走行してもよい。
【００５１】
なお、斜め延伸テンターの把持具走行支持具は、左右で非対称な形状となっており、製造すべき長尺延伸フィルムに与える配向角、延伸倍率等に応じて、経路のパターンを手動で、または自動で調整できるようになっている。
【００５２】
本実施形態の斜め延伸テンターでは、各把持具走行支持具の経路を自由に設定し、把持具走行支持具の経路のパターンを任意に変更できることが好ましい。
【００５３】
図４は、本実施形態の実施形態に係る長尺延伸フィルムの製造方法に用いられる斜め延伸テンターのレールパターンの一例を示した概略図である。ただし、これは一例であって本発明はこれに限定されるものではない。
【００５４】
長尺フィルムの繰出方向Ｄ１は、延伸後の長尺延伸フィルムの巻取方向Ｄ２と異なっており、繰出角度θｉを成している。繰出し角度θｉは０°を超え９０°未満の範囲で、所望の角度に任意に設定することができる。
【００５５】
長尺フィルムは斜め延伸テンター入口（図４中Ａの位置）においてその両端を左右の把持具によって把持され、把持具の走行に伴い走行される。左右の把持具は、斜め延伸テンター入口（図４中Ａの位置）で、フィルムの進行方向（繰出方向Ｄ１）に対して略垂直な方向に相対している左右の把持具Ｃｉ、Ｃｏは、左右非対称な把持具走行支持具Ｒｉ，Ｒｏ上を走行し、延伸終了時の位置（図４中Ｂの位置）で把持したフィルムを解放する。
【００５６】
このとき、斜め延伸テンター入口（図４中Ａの位置）で相対していた左右の把持具は、左右非対称な把持具走行支持具Ｒｉ，Ｒｏ上を走行するにつれて、Ｒｉ側を走行する把持具Ｃｉは、Ｒｏ側を走行する把持具Ｃｏに対して進行する位置関係となる。
【００５７】
すなわち、斜め延伸テンター入口（フィルムの把持具による把持開始位置）Ａでフィルムの繰出方向Ｄ１に対して略垂直な方向に相対していた把持具Ｃｉ、Ｃｏがフィルムの延伸終了時の位置Ｂにある状態で、該把持具Ｃｉ、Ｃｏを結んだ直線がフィルムの巻取方向Ｄ２に対して略垂直な方向に対して角度θＬだけ傾斜している。
【００５８】
以上の所作をもって、長尺フィルムがθＬの方向に斜め延伸されることとなる。ここでの略垂直とは、９０±１°の範囲にあることを示す。
【００５９】
前記把持具の走行速度は適宜選択できるが、通常、１〜１５０ｍ／分である。速い搬送速度で延伸を行うと、隔壁の開口部分に流れ込む同伴風が強くなるため、課題がより顕著になってくる。したがって、走行速度が１５〜１５０ｍ／分である範囲で実施すると本発明の効果をより向上させることができ、前記走行速度が３０〜１５０ｍ／分である範囲で実施すると本発明の効果をさらに向上させることができる。
【００６０】
左右一対の把持具の走行速度の差は、走行速度の通常１％以下、好ましくは０．５％以下、より好ましくは０．１％以下である。これは、延伸工程出口でフィルムの左右に進行速度差があると、延伸工程出口におけるシワ、寄りが発生するため、左右の把持具の速度差は、実質的に同速度であることが求められるためである。一般的なテンター装置等では、チェーンを駆動するスプロケットの歯の周期、駆動モーターの周波数等に応じ、秒以下のオーダーで発生する速度ムラがあり、しばしば数％のムラを生ずるが、これらは本発明の実施形態で述べる速度差には該当しない。
【００６１】
図２、図３は本発明の一実施形態に係る斜め延伸装置の構成であり、斜め延伸テンター２は加熱ゾーン１６と、加熱ゾーン１６内を通過するように配置されている一対の把持具走行支持具６，７とを有している。そして、走行ロール５から送り出されたフィルム１５は、斜め延伸テンター入口において、その両端を一対の把持具走行支持具６，７上に配置されている複数の把持具によって順次把持されて、把持具の走行に伴って走行する。斜め延伸テンター入口において、フィルム進行方向に対して略垂直な方向に相対している左右の把持具は、左右非対称な把持具走行支持具６，７上を走行し、予熱ゾーン、延伸ゾーン、熱固定ゾーンを有する加熱ゾーン１６を通過することによって、フィルム１５は加熱、延伸される。
【００６２】
また、加熱ゾーン１６は、例えばフィルム１５を加熱するための装置である。この加熱ゾーン１６は、隔壁１７ａ、１７ｂにより、フィルム１５の供給側から順に、予熱ゾーン、延伸ゾーン及び熱固定ゾーンに区分されており、各ゾーンは、それぞれ異なった温度および圧力に制御できるようになっている。
【００６３】
前記予熱ゾーンとは、加熱ゾーン入口部からフィルム１５の両端を把持した把持具の間隔が一定の間隔を保ったまま走行する区間において、フィルム１５を延伸する前段階として予熱を行うためのゾーンである。
【００６４】
また、前記延伸ゾーンとは、フィルム１５の両端を把持した把持具の間隔が開きだし、所定の間隔になるまでの区間において、フィルム１５を実際に傾斜配向するためのゾーンである。このとき、上述のような斜め延伸が行われるが、必要に応じて斜め延伸前後において縦方向あるいは横方向に延伸してもよい。
【００６５】
熱固定ゾーンとは、前記延伸ゾーンより後の把持具の間隔が再び一定となる期間において、両端の把持具が互いに平行を保ったまま走行する区間において、延伸による余分な応力を緩和させ、延伸ゾーンでの配向状態を固定化するためのゾーンである。また、熱固定ゾーンを通過した後に、ゾーン内の温度が長尺フィルムを構成する熱可塑性樹脂のガラス転移温度Ｔｇ℃以下に設定される区間（冷却ゾーン）を通過してもよい。このとき、冷却による長尺延伸フィルムの縮みを考慮して、予め対向する把持具間隔を狭めるような経路パターンとしてもよい。
【００６６】
具体的な加熱手段としては、各ゾーンに熱風を供給する手段や、ヒーター等の加熱源をフィルムの上下近傍に設けて熱を供給する手段等を用いることができる。前記熱風の温度や、加熱源の温度を制御することにより、各ゾーン内の温度、圧力を制御できるようになっている。なお、隔壁１７ａ、１７ｂは、フィルム１５が各ゾーン間を通過できるように開口部が形成されている。
【００６７】
前記各ゾーンの設定温度は、フィルム１５の材質や延伸目的等に応じて適宜調整すればよい。例えば、予熱ゾーンの温度は、フィルム１５に含有される熱可塑性樹脂のガラス転移温度をＴｇとすると、Ｔｇ〜Ｔｇ＋３０℃に設定することが好ましい。予熱ゾーンの温度がＴｇ＋３０℃より高いと、フィルムが柔らかくなることで伸びやすくなるため、フィルム搬送時に膜厚ムラが生じてしまう。また、予熱ゾーンの温度がＴｇより低いと、延伸時に所望の温度に到達できなくなることがあるため、延伸時の応力が高くなってしまうことで、フィルムが破断したり、把持具からフィルムが外れるなどのおそれがある。
【００６８】
また、前記延伸ゾーンの温度（延伸温度）はＴｇ〜Ｔｇ＋３０℃に設定することが好ましい。延伸ゾーンの温度がＴｇ＋３０℃より高いと、フィルムが柔らかくなることで延伸時の応力がかかりにくくなり、光学ムラが発生し易くなるおそれがある。延伸ゾーンの温度がガラス転移温度より低いと、延伸時の応力が高くなってしまうことで、フィルムが破断したり、把持具からフィルムが外れるなどのおそれがある。
【００６９】
熱固定ゾーンの温度は、Ｔｇ〜Ｔｇ＋２０℃に設定することが好ましい。熱固定ゾーンの温度がＴｇ＋２０℃より高いと、配向状態を十分に固定化させる事ができなくなり、光学ムラとなるおそれがある。また、熱固定ゾーンの温度がＴｇより低いと、延伸ゾーン後に急冷となってしまうため、フィルムの収縮が大きくなり、シワ等が発生するおそれがある。また、冷却ゾーンの温度は、Ｔｇ−３０〜Ｔｇ℃に設定することが好ましい。
【００７０】
また、予熱ゾーンの温度は延伸ゾーンの温度より高く設定されていることが好ましく、延伸ゾーンの温度は熱固定ゾーンの温度より高く設定されていることが好ましい。このように設定することで、本発明の効果をより高めることができる。
【００７１】
また、加熱ゾーンの各ゾーンの長さは適宜選択でき、延伸ゾーンの長さに対して、予熱ゾーンの長さが通常１００〜１５０％、熱固定ゾーンの長さが通常５０〜１００％であることが好ましい。
【００７２】
次いで、図２及び図３に示す隔壁１７ａ及び隔壁１７ｂについて図５を用いて以下に説明する。
【００７３】
なお、予熱ゾーンと延伸ゾーンを区分けしている隔壁１７ａと、延伸ゾーンと熱固定ゾーンを区分けしている隔壁１７ｂは同様の構成を有するため、前記隔壁１７ａのみを以下に図を参照して説明する。また、隔壁１７ｂについては前記隔壁１７ａと同様の構成部分を同一の符号で表し、図示による説明を省略することにする。
【００７４】
図５は、図２に示すＶ−Ｖ線に沿って、１７ａ（１７ｂ）隔壁より下流側の位置から見た断面図である。
【００７５】
図５に示すように、予熱ゾーンと延伸ゾーンとを区分けしている隔壁１７ａは、フィルム１５が走行方向に通過可能である開口部２０、前記開口部２０の上下に位置する中央部２１ａ、及び前記中央部２１ａの幅手方向の両端にそれぞれ連結した側方部２２ａを有する。また、中央部２１ａと側方部２２ａとは接続部材１８によってそれぞれ屈曲可能であり、それぞれの屈曲角度の調節が可能な構造となっている。
【００７６】
前記接続部材１８は、前記中央部２１ａと前記側方部２２ａとの境界においてそれぞれ独立に屈曲させることが可能な部材であることから、中央部２１ａ及び側方部２２ａの接合箇所に取り付けられる。具体的には、接続部材１８は例えばヒンジ等による回動機構を有していることが好ましい。このように、接続部材１８が回動機構を有していると、各隔壁の屈曲角を所望の角度となるよう自在に調節することができる。
【００７７】
なお、本実施形態における前記屈曲部は、幅手方向に少なくとも１つあればよいが、好ましくは図５に記載したように２つであり、更に好ましくは３つ以上である。屈曲部が多いと、隔壁の角度をより所望の角度に調整し易くなる。
【００７８】
本実施形態において、後述するように側方部２２ａとフィルムの走行方向とのなす角を鋭角とすることが好ましいことから、ヒンジ等の回動機構は各接合箇所において上流側にあるゾーン側に取り付けられることが好ましい。
【００７９】
また、フィルムの走行方向に対して略垂直に配置された隔壁１７ａを屈曲前と同じ幅のまま前記接続部材１８によって屈曲させると、予熱ゾーンと延伸ゾーンとの境界において加熱ゾーンの側壁に隙間が生じてしまい、開口部２０以外の箇所から予熱ゾーンから延伸ゾーンへ熱が漏れてしまうことになる。更に、隔壁１７ａに設けたフィルムが通過できる開口部分に、違う幅のフィルムを通過させると、予熱ゾーンと延伸ゾーンとの境界においてフィルムと側方部２２ａに隙間が生じてしまい、開口部２０が広くなり、予熱ゾーンから延伸ゾーンへ熱が漏れてしまうことになる。したがって、隔壁１７ａの中央部２１ａ及び側方部２２ａはそれぞれ伸縮可能であり、予熱ゾーンと延伸ゾーンとの境界において隙間が生じないように、伸縮部材１９によって中央部２１ａ及び側方部２２ａの幅を自在に調節することができる構造とすることが好ましい。
【００８０】
具体的には、伸縮部材１９は、前記中央部２１ａ及び側方部２２ａの幅手方向に対して伸縮できるように、柔軟性をある程度有するような構造で構成されていることが好ましい。具体的には、柔軟性を有するような構造としては、伸縮部材１９をジャバラ状等の構造とする方法が挙げられる。
【００８１】
図６は、図５の伸縮部材１９をジャバラ状の構造とし、フィルム１５の走行方向と側方部２２ａとのなす角度が鋭角となるように、かつフィルム１５の走行方向と中央部２１ａとのなす角度が略垂直となるように変形した場合の隔壁の一部を拡大した斜視図である。
【００８２】
本実施形態において、フィルムの走行方向と特定の隔壁とのなす角度について、「鋭角」という場合、前記角度が８５°未満であることを意味する。また、同様に、「略垂直」とは、前記角度が８５〜９５°の範囲であることを意味する。
【００８３】
図６に示すように、中央部２１ａ及び側方部２２ａは、フィルムの走行方向に応じて各部同士のなす角度を変更することができる。また、これら隔壁各部の角度を変更した場合には、側方部２２ａの各他端が加熱ゾーンの側壁に接するように中央部２１ａ及び側方部２２ａの伸縮部材１９を延長させる。このように伸縮部材１９を用いて隔壁の中央部２１ａ及び側方部２２ａを延長させることで、予熱ゾーンと延伸ゾーンとの境界において加熱ゾーンの側壁に隙間を生じさせないようにすることができる。その結果、開口部以外の箇所から予熱ゾーンから延伸ゾーンへ熱が漏れなくなるため、予熱ゾーンと延伸ゾーンにおける温度制御を容易にすることができる。
【００８４】
また、前記加熱ゾーンの側壁と側方部２２ａの接続部においては屈曲させることが可能な部材を用いて接続したり、側方部２２ａに加熱ゾーンの側壁上を移動できる部材を設けて、側方部２２ａが移動可能である構成とすることができる。
【００８５】
また、前記延伸ゾーン及び前記熱固定ゾーンを区分する隔壁において、前記フィルムの走行方向と前記側方部とのなす角度が鋭角となるように前記隔壁を変形し、前記フィルムの配向方向と前記中央部とのなす角度が略平行となるように変形された隔壁の開口部に、フィルムを通過させることによって延伸することが好ましい。
【００８６】
本実施形態において、フィルムの配向方向と特定の隔壁とのなす角度について「略平行」という場合、フィルムにおける遅相軸の方向と当該隔壁とのなす角度が−５〜５°であることを意味する。
【００８７】
このように、延伸ゾーン及び前記熱固定ゾーンを区分する隔壁において、フィルム走行方向と隔壁側方部とのなす角度、フィルムの配向方向と前記中央部とのなす角度を調節することで、延伸ゾーンから流れたフィルムの同伴風を熱固定ゾーンへ均一に流れ込みやすくすることができるため、延伸後のフィルム端部側の光学配向のばらつきを低減することができる。
【００８８】
ここで、図３に示す隔壁１７ｂの要部をレールパターン毎に示す概略上面図である図７を用いて以下に具体的に説明する。
【００８９】
図７（ａ）〜（ｃ）に示すレールパターンについて、フィルム１５の配向方向（図７（ａ）中の細線の破線）と隔壁中央部２１ｂとのなす角度をθＬＣＥ、フィルム１５の走行方向（図７（ａ）中の矢印方向）と隔壁側方部２２ｂの内周側（図面上側）とのなす角度をθＬＩＮ、フィルム１５の走行方向と隔壁側方部２２ｂの外周側（図面上側）とのなす角度をθＬＯＵＴとする。
【００９０】
ここで、図７（ａ）に示すようなレールパターンとした場合、θＬＣＥを略平行となるように、かつθＬＩＮ及びθＬＯＵＴとを鋭角となるように隔壁の中央部２１ｂ及び側方部２２ｂを変形することが好ましい。このように、フィルム１５の走行方向と隔壁の各部とのそれぞれの角度であるθＬＣＥ、θＬＩＮ、及びθＬＯＵＴを前記接続部材によって調節し、さらに前記伸縮部材によって隔壁の各部の幅方向の長さを調節することによって、予熱ゾーンから延伸ゾーンへ走行するフィルムの同伴流を均一に流し、延伸後のフィルム端部における光学配向のばらつきをより低減することができる。
【００９１】
また、図７（ｂ）に示すようなレールパターンとした場合、前記図７（ａ）と同様に、θＬＣＥを略平行となるように、かつθＬＩＮ及びθＬＯＵＴとを鋭角となるように隔壁を変形することが好ましい。
【００９２】
さらに、図７（ｃ）に示すようなレールパターン、つまりフィルム１５の走行方向（図７（ｃ）中の矢印方向）と隔壁（中央部２１ｂ及び側方部２２ｂ）とのなす角度が略垂直である場合についても、θＬＣＥを略平行となるように、かつθＬＩＮ及びθＬＯＵＴとを鋭角となるように隔壁を変形することが好ましい。
【００９３】
より具体的には、以上の図７（ａ）〜（ｃ）のレールパターンについて、フィルム１５の走行方向と各隔壁との角度は、０°＜θＬＩＮ＜８５°、０°＜θＬＯＵＴ＜８５°及び−５°≦θＬＣＥ≦５°となるように調節することが好ましく、０°＜θＬＩＮ≦８０°、０°＜θＬＯＵＴ≦８０°なるように調節することがより好ましい。このような条件下において各隔壁の角度及び幅を調節すると、延伸後のフィルム端部における光学配向のばらつきをより低減することができる。
【００９４】
また、前記予熱ゾーン及び前記延伸ゾーンを区分する隔壁において、前記フィルムの走行方向と前記側方部とのなす角度が鋭角となるように、かつ前記フィルムの走行方向と前記中央部とのなす角度が略垂直となるように変形された隔壁の開口部にフィルムを通過させることが好ましい。
【００９５】
このように、予熱ゾーン及び延伸ゾーンを区分する隔壁において、フィルム走行方向と隔壁側方部とのなす角度、フィルムの配向方向と前記中央部とのなす角度を調節することで、予熱ゾーンから流れたフィルムの同伴風を延伸ゾーンへ均一に流れ込みやすくすることができ、延伸後のフィルム端部における光学配向のばらつきをより低減することができる。
【００９６】
続いて、図３に示す隔壁１７ａをレールパターン毎に示す概略上面図である、図８を用いて以下に具体的に説明する。
【００９７】
図８（ａ）〜（ｃ）に示すレールパターンについて、フィルム１５の走行方向（図８（ａ）中の矢印方向）と隔壁中央部２１ａとのなす角度をθＲＣＥ、フィルム１５の走行方向と隔壁側方部２２ａの内周側とのなす角度をθＲＩＮ、フィルム１５の走行方向と隔壁側方部２２ａの外周側とのなす角度をθＲＯＵＴとする。
【００９８】
ここで、図８（ａ）に示すようなレールパターンとした場合、θＲＣＥを略垂直となるように、かつθＲＩＮ及びθＲＯＵＴとを鋭角となるように隔壁を変形することが好ましい。このように、フィルム１５の走行方向と隔壁の各部とのそれぞれの角度であるθＲＣＥ、θＲＩＮ、及びθＲＯＵＴを前記接続部材によって調節し、さらに前記伸縮部材によって隔壁の各部の幅方向の長さを調節することによって、予熱ゾーンから延伸ゾーンへ走行するフィルムの同伴流を均一に流し、延伸後のフィルム端部における光学配向のばらつきを低減することができる。
【００９９】
また、図８（ｂ）に示すようなレールパターンとした場合、前記図８（ａ）と同様に、θＲＣＥを略垂直となるように、かつθＲＩＮ及びθＲＯＵＴとを鋭角となるように隔壁の中央部２１ａ及び側方部２２ａを変形することが好ましい。
【０１００】
さらに、図８（ｃ）に示すようなレールパターン、つまりフィルム１５の走行方向（図８（ｃ）中の矢印方向）と隔壁（中央部２１ａ及び側方部２２ａ）とのなす角度が略垂直である場合についても、θＲＣＥが略垂直となるように保持し、かつθＲＩＮ及びθＲＯＵＴが鋭角となるように隔壁を変形することが好ましい。
【０１０１】
より具体的には、以上の図８（ａ）〜（ｃ）のレールパターンについて、フィルム１５の走行方向と各隔壁との角度は、０°＜θＲＩＮ＜８５°、０°＜θＲＯＵＴ＜８５°及び８５°≦θＲＣＥ≦９５°となるように調節することが好ましく、０°＜θＲＩＮ≦８０°、０°＜θＲＯＵＴ≦８０°となるように調節することがより好ましい。このような条件下において各隔壁の角度及び幅を調節すると、延伸後のフィルム端部における光学配向のばらつきをより低減することができる。
【０１０２】
以上の延伸ゾーン及び熱固定ゾーンを区分する隔壁各部の角度調整、及び予熱ゾーン及び延伸ゾーンを区分する隔壁各部の角度調整はそれぞれ単独で行われてもよく、これらの角度調整を同時に行うと本発明の効果をより向上させることができるため好ましい。
【０１０３】
また、隔壁１７ａ（１７ｂ）、伸縮部材１９の素材としては、たとえば金属、セラミック等の断熱性の高い材料や発泡材料を用いることが好ましい。このような素材を用いると、断熱性を確保することができるという利点がある。
【０１０４】
また、隔壁１７ａ（１７ｂ）、伸縮部材１９の厚みは１〜５００ｍｍとすることが好ましく、１００〜４００ｍｍとすることがより好ましい。隔壁１７ａ（１７ｂ）、伸縮部材１９の厚みが１ｍｍ未満であると断熱効果が得難くなり、各ゾーンに温度差が発生してしまう。一方、これらの厚みが５００ｍｍよりも厚くなると、フィルムが隔壁を通過するのに時間を要してしまうため、隔壁通過時にフィルムが冷えてしまい、光学ムラが生じてしてしまう。
【０１０５】
また、本実施形態に係る製造方法で用いられる斜め延伸テンターにおいて、特にフィルムの走行が斜めになる箇所において、把持具の軌跡を規制する把持具走行支持具には、しばしば大きい屈曲率が求められる。急激な屈曲による把持具同士の干渉、あるいは局所的な応力集中を避ける目的から、屈曲部では把持具の軌跡が曲線を描くようにすることが望ましい。
【０１０６】
前記斜め延伸工程における延伸倍率（Ｗ／Ｗ０）は、好ましくは１．３〜３．０、より好ましくは１．５〜２．８である。延伸倍率がこの範囲にあると幅方向厚みムラが小さくなるので好ましい。斜め延伸テンターの延伸ゾーンにおいて、幅方向で延伸温度に差を付けると幅方向厚みムラをさらに良好なレベルにすることが可能になる。なお、Ｗ０は延伸前のフィルムの幅、Ｗは延伸後のフィルムの幅を表す。
【０１０７】
（走行ロール）
走行ロール８の数は特に規定されず、また、走行ロールの配置途中において、長尺延伸フィルムを保護する保護シートを貼る工程を設けてよい。また、フィルムを巻取前までに、フィルム左右両端部に、エンボスリング及びバックロールによってナーリング加工を施して、フィルム端部にエンボス部（図示せず）を付与する工程を設けてよい。
【０１０８】
なお、走行ロール配置途中において、オンライン測定の可能な膜厚計や光学値測定機などを配置してもよい。
【０１０９】
また、走行ロールの配置前後や、複数の走行ロールの間に、長尺延伸フィルムの除電を行うための除電装置を設けてもよい。前記除電装置は、元巻を再繰り出しした際の帯電電位が±２ｋＶ以下となるように、巻取時に除電装置あるいは強制帯電装置により逆電位を与える構成で行うことができるが、強制帯電電位が、１〜１５０Ｈｚで正負交互に変換される除電器により除電する構成とすることもできる。
【０１１０】
また、上記の除電器に代えて、イオン風を発生させるイオナイザーや除電バーを利用することができる。ここで、イオナイザー除電は、エンボス加工装置から走行ロールを経て巻き取られていくフィルムに向けてイオン風を吹き付けることによって行われる。イオン風は、除電器により発生される。除電器としては、公知のものを制限なく用いることができる。
【０１１１】
また、テンターの把持具で把持されていた長尺延伸フィルムの両側についた把持痕を切除したり、所望の幅を得たりする目的で、長尺延伸フィルムの両端（両側）をトリミングすることが望ましい。
【０１１２】
上記トリミングは、一度に行ってもよいし、複数回に分けて実施してもよい。
【０１１３】
また、長尺延伸フィルムを一旦巻き取った後に、必要に応じて再度長尺延伸フィルムを繰り出して、長尺延伸フィルムの両端をトリミングし、再度巻き取って長尺延伸フィルムの巻回体としてもよい。
【０１１４】
（巻き取り装置）
本実施形態の製造方法に係る巻き取り工程は、前記スリット工程後の長尺延伸フィルムを巻き取る工程である。以下に、巻き取り工程に用いられる巻き取り装置について説明する。
【０１１５】
図２、図３に示すように、巻き取り装置４は、斜め延伸テンター出口に対して所定角度でフィルムを引き取れるように形成することにより、フィルムの引き取り位置および角度を細かく制御することが可能となり、膜厚、光学値のバラツキが小さい長尺延伸フィルムを得ることが可能となる。そのため、フィルムのシワの発生を有効に防止することができるとともに、フィルムの巻き取り性が向上するため、フィルムを長尺で巻き取ることが可能となる。
【０１１６】
本実施形態において、延伸後のフィルムの引取張力Ｔ（Ｎ／ｍ）は、１００Ｎ／ｍ＜Ｔ＜３００Ｎ／ｍ、好ましくは１５０Ｎ／ｍ＜Ｔ＜２５０Ｎ／ｍの間で調整することが好ましい。前記引取張力が１００Ｎ／ｍ以下ではフィルムのたるみや皺が発生しやすく、リタデーション、配向軸の幅方向のプロファイルも悪化する。逆に引取張力が３００Ｎ／ｍ以上となると幅方向の配向角のバラツキが悪化することから、幅収率（幅方向の取り効率）を悪化させてしまう。
【０１１７】
また、本実施形態においては、上記引取張力Ｔの変動を±５％未満、好ましくは±３％未満の精度で制御することが好ましい。上記引取張力Ｔの変動が±５％以上であると、幅方向及び流れ方向の光学特性のバラツキが大きくなる。上記引取張力Ｔの変動を上記範囲内に制御する方法としては、テンター出口部の最初のロールにかかる荷重、すなわちフィルムの張力を測定し、その値を一定とするように、一般的なＰＩＤ制御方式により引取ロールの回転速度を制御する方法が挙げられる。前記荷重を測定する方法としては、ロールの軸受部にロードセルを取り付け、ロールに加わる荷重、すなわちフィルムの張力を測定する方法が挙げられる。ロードセルとしては、引張型や圧縮型の公知のものを用いることができる。
【０１１８】
延伸後のフィルムは、把持具による把持が開放され、テンター出口から排出され、順次巻芯（巻き取りロール）に巻き取られて、長尺延伸フィルムの巻回体にすることができる。
【０１１９】
また、巻き取る前に、フィルム同士のブロッキングを防止する目的で、マスキングフィルムを重ねて同時に巻き取ってもよいし、長尺延伸フィルムの少なくとも一方、好ましくは両方の端にテープ等を張り合わせながら巻き取ってもよい。マスキングフィルムとしては、上記フィルムを保護することができるものであれば特に制限されず、例えば、ポリエチレンテレフタレートフィルム、ポリエチレンフィルム、ポリプロピレンフィルムなどが挙げられる。
【０１２０】
〔熱可塑性樹脂と製膜方法〕
本実施形態において使用することができる熱可塑性樹脂としては、ポリカーボネート系樹脂、ポリエーテルスルフォン系樹脂、ポリエチレンテレフタレート系樹脂、ポリイミド系樹脂、ポリメチルメタクリレート系樹脂、ポリスルフォン系樹脂、ポリアリレート系樹脂、ポリエチレン系樹脂、ポリ塩化ビニル系樹脂、脂環構造を有するオレフィンポリマー系樹脂、セルロースエステル系樹脂などが挙げられる。
【０１２１】
これらの中でも、透明性や機械強度などの観点からポリカーボネート系樹脂、脂環構造を有するオレフィンポリマー系樹脂、セルロースエステル系樹脂が好ましい。その中でも光学フィルムとした場合の位相差を調整することが容易である、脂環構造を有するオレフィンポリマー系樹脂とセルロースエステル系樹脂が更に好ましい。
【０１２２】
以下に脂環構造を有するオレフィンポリマー系樹脂とセルロースエステル系樹脂についての構成、及びこれらをそれぞれ含有する長尺フィルムの製膜方法を以下に示す。
【０１２３】
（オレフィンポリマー系樹脂）
脂環式オレフィンポリマー系樹脂としては、特開平０５−３１０８４５号公報に記載されている環状オレフィンランダム多元共重合体、特開平０５−９７９７８号公報に記載されている水素添加重合体、特開平１１−１２４４２９号公報に記載されている熱可塑性ジシクロペンタジエン系開環重合体及びその水素添加物等を挙げることができる。
【０１２４】
脂環構造を有するオレフィンポリマー系樹脂をより具体的に説明する。脂環式オレフィンポリマー系樹脂は、飽和脂環炭化水素（シクロアルカン）構造や不飽和脂環炭化水素（シクロアルケン）構造のごとき脂環式構造を有するポリマーである。脂環式構造を構なする炭素原子数には、格別な制限はないが、通常４〜３０個、好ましくは５〜２０個、より好ましくは５〜１５個の範囲であるときに、機械強度、耐熱性、及びフィルムの成形性の特性が高度にバランスされ、好適である。
【０１２５】
脂環式オレフィンポリマー中の脂環式構造を含有してなる繰り返し単位の割合は、適宜選択すればよいが、好ましくは５５重量％以上、さらに好ましくは７０重量％以上、特に好ましくは９０重量％以上である。脂環式ポリオレフィン樹脂中の脂環式構造を有する繰り返し単位の割合がこの範囲にあると、本実施形態の延伸フィルムより得られる長尺延伸フィルム等の光学材料の透明性および耐熱性が向上するので好ましい。
【０１２６】
脂環構造を有するオレフィンポリマー系樹脂としては、ノルボルネン系樹脂、単環の環状オレフィン系樹脂、環状共役ジエン系樹脂、ビニル脂環式炭化水素系樹脂、及び、これらの水素化物等を挙げることができる。これらの中で、ノルボルネン系樹脂は、透明性と成形性が良好なため、好適に用いることができる。
【０１２７】
ノルボルネン系樹脂としては、例えば、ノルボルネン構造を有する単量体の開環重合体若しくはノルボルネン構造を有する単量体と他の単量体との開環共重合体又はそれらの水素化物、ノルボルネン構造を有する単量体の付加重合体若しくはノルボルネン構造を有する単量体と他の単量体との付加共重合体又はそれらの水素化物等を挙げることができる。これらの中で、ノルボルネン構造を有する単量体の開環（共）重合体水素化物は、透明性、成形性、耐熱性、低吸湿性、寸法安定性、及び軽量性などの観点から、特に好適に用いることができる。
【０１２８】
ノルボルネン構造を有する単量体としては、ビシクロ〔２．２．１〕ヘプト−２−エン（慣用名：ノルボルネン）、トリシクロ〔４．３．０．１２，５〕デカ−３，７−ジエン（慣用名：ジシクロペンタジエン）、７，８−ベンゾトリシクロ〔４．３．０．１２，５〕デカ−３−エン（慣用名：メタノテトラヒドロフルオレン）、テトラシクロ〔４．４．０．１２，５．１７，１０〕ドデカ−３−エン（慣用名：テトラシクロドデセン）、およびこれらの化合物の誘導体（例えば、環に置換基を有するもの）などを挙げることができる。ここで、置換基としては、例えばアルキル基、アルキレン基、及び極性基などを挙げることができる。また、これらの置換基は、同一または相異なって複数個が環に結合していてもよい。ノルボルネン構造を有する単量体は１種単独で、あるいは２種以上を組み合わせて用いることができる。
【０１２９】
極性基の種類としては、ヘテロ原子、またはヘテロ原子を有する原子団などが挙げられる。ヘテロ原子としては、例えば、酸素原子、窒素原子、硫黄原子、ケイ素原子、及びハロゲン原子などが挙げられる。極性基の具体例としては、カルボキシル基、カルボニルオキシカルボニル基、エポキシ基、ヒドロキシル基、オキシ基、エステル基、シラノール基、シリル基、アミノ基、ニトリル基、及びスルホン基などが挙げられる。
【０１３０】
ノルボルネン構造を有する単量体と開環共重合可能な他の単量体としては、シクロヘキセン、シクロヘプテン、及びシクロオクテンなどのモノ環状オレフィン類やその誘導体；並びにシクロヘキサジエン、及びシクロヘプタジエンなどの環状共役ジエンやその誘導体；などが挙げられる。
【０１３１】
ノルボルネン構造を有する単量体の開環重合体およびノルボルネン構造を有する単量体と共重合可能な他の単量体との開環共重合体は、単量体を公知の開環重合触媒の存在下に（共）重合することにより得ることができる。
【０１３２】
ノルボルネン構造を有する単量体と付加共重合可能な他の単量体としては、例えば、エチレン、プロピレン、及び１−ブテンなどの炭素数２〜２０のα−オレフィンやこれらの誘導体；シクロブテン、シクロペンテン、及びシクロヘキセンなどのシクロオレフィンやこれらの誘導体；並びに１，４−ヘキサジエン、４−メチル−１，４−ヘキサジエン、及び５−メチル−１，４−ヘキサジエンなどの非共役ジエンなどが挙げられる。これらの単量体は１種単独で、あるいは２種以上を組み合わせて用いることができる。これらの中でも、α−オレフィンが好ましく、エチレンがより好ましい。
【０１３３】
ノルボルネン構造を有する単量体の付加重合体およびノルボルネン構造を有する単量体と共重合可能な他の単量体との付加共重合体は、単量体を公知の付加重合触媒の存在下に重合することにより得ることができる。
【０１３４】
ノルボルネン構造を有する単量体の開環重合体の水素添加物、ノルボルネン構造を有する単量体とこれと開環共重合可能なその他の単量体との開環共重合体の水素添加物、ノルボルネン構造を有する単量体の付加重合体の水素添加物、およびノルボルネン構造を有する単量体とこれと共重合可能なその他の単量体との付加共重合体の水素添加物は、これらの重合体の溶液に、ニッケル、パラジウムなどの遷移金属を含む公知の水素添加触媒を添加し、炭素−炭素不飽和結合を好ましくは９０％以上水素添加することによって得ることができる。
【０１３５】
ノルボルネン系樹脂の中でも、繰り返し単位として、Ｘ：ビシクロ〔３．３．０〕オクタン−２，４−ジイル−エチレン構造と、Ｙ：トリシクロ〔４．３．０．１２，５〕デカン−７，９−ジイル−エチレン構造とを有し、これらの繰り返し単位の含有量が、ノルボルネン系樹脂の繰り返し単位全体に対して９０重量％以上であり、かつ、Ｘの含有割合とＹの含有割合との比が、Ｘ：Ｙの重量比で１００：０〜４０：６０であるものが好ましい。このような樹脂を用いることにより、本実施形態の延伸フィルムにより得られる光学材料を、長期的に寸法変化がなく、光学特性の安定性に優れるものにすることができる。
【０１３６】
ノルボルネン系樹脂に用いる分子量は使用目的に応じて適宜選定されるが、溶媒としてシクロヘキサン（熱可塑性樹脂が溶解しない場合はトルエン）を用いるゲル・パーミエーション・クロマトグラフィーで測定したポリイソプレン換算（溶媒がトルエンのときは、ポリスチレン換算）の重量平均分子量（Ｍｗ）で、通常１０，０００〜１００，０００、好ましくは１５，０００〜８０，０００、より好ましくは２０，０００〜５０，０００である。重量平均分子量がこのような範囲にあるときに、本実施形態の延伸フィルムにより得られる光学材料の機械的強度および成型加工性が高度にバランスされるため好適である。
【０１３７】
ノルボルネン系樹脂のガラス転移温度は、使用目的に応じて適宜選択されればよいが、好ましくは８０℃以上、より好ましくは１００〜２５０℃の範囲である。ガラス転移温度がこのような範囲にあると、本実施形態の延伸フィルムにより得られる光学材料を、高温下での使用における変形や応力が生じることがなく耐久性に優れるものにすることができる。
【０１３８】
ノルボルネン系樹脂の分子量分布（重量平均分子量（Ｍｗ）／数平均分子量（Ｍｎ））は特に制限されないが、通常１．０〜１０．０、好ましくは１．１〜４．０、より好ましくは１．２〜３．５の範囲である。
【０１３９】
ノルボルネン系樹脂の光弾性係数Ｃの絶対値は、１０×１０−１２Ｐａ−１以下であることが好ましく、７×１０−１２Ｐａ−１以下であることがより好ましく、４×１０−１２Ｐａ−１以下であることが特に好ましい。光弾性係数Ｃは、複屈折をΔｎ、応力をσとしたとき、Ｃ＝Δｎ／σで表される値である。熱可塑性樹脂の光弾性係数がこのような範囲にあると、後述する、面内方向のレターデーション（Ｒｅ）のばらつきを小さくすることができる。
【０１４０】
本実施形態に用いる熱可塑性樹脂は、顔料や染料のごとき着色剤、蛍光増白剤、分散剤、熱安定剤、光安定剤、紫外線吸収剤、帯電防止剤、酸化防止剤、滑剤、及び溶剤などの配合剤が適宜配合されたものであってもよい。
【０１４１】
ノルボルネン系樹脂の延伸フィルム中の残留揮発性成分の含有量は特に制約されないが、好ましくは０．１重量％以下、より好ましくは０．０５重量％以下、さらに好ましくは０．０２重量％以下である。揮発性成分の含有量をこのような範囲にすることにより、寸法安定性が向上し、前記Ｒｅや前記Ｒｔｈの経時変化を小さくすることができ、さらには本実施形態の延伸フィルムから得られる光学フィルム、偏光板又は有機エレクトロルミネッセンス表示装置の劣化を抑制でき、長期的に表示装置のディスプレイの表示を安定で良好に保つことができる。残留揮発性成分は、フィルム中に微量含まれる分子量２００以下の物質であり、例えば、残留単量体や溶媒などが挙げられる。残留揮発性成分の含有量は、フィルム中に含まれる分子量２００以下の物質の合計として、フィルムをガスクロマトグラフィーにより分析することにより定量することができる。
【０１４２】
ノルボルネン系樹脂の延伸フィルムの飽和吸水率は好ましくは０．０３重量％以下、さらに好ましくは０．０２重量％以下、特に好ましくは０．０１重量％以下である。飽和吸水率が上記範囲であると、ＲｅやＲｔｈの経時変化を小さくすることができ、さらには本実施形態の延伸フィルムから得られる光学フィルム、偏光板又は有機エレクトロルミネッセンス表示装置の劣化を抑制でき、長期的に表示装置のディスプレイの表示を安定で良好に保つことができる。
【０１４３】
飽和吸水率は、フィルムの試験片を一定温度の水中に一定時間、浸漬し、増加した質量の浸漬前の試験片質量に対する百分率で表される値である。通常は、２３℃の水中に２４時間、浸漬して測定される。本実施形態の延伸フィルムにおける飽和吸水率は、例えば、熱可塑性樹脂中の極性基の量を減少させることにより、前記値に調節することができるが、好ましくは、極性基を持たない樹脂であることが望まれる。
【０１４４】
（オレフィンポリマー系樹脂のフィルム製膜方法）
前記で説明した好ましいノルボルネン系樹脂を用いたフィルムを成形する方法としては、溶液製膜法や溶融押出法の製造方法が好まれる。溶融押出法としては、ダイスを用いるインフレーション法等が挙げられるが、生産性や厚さ精度に優れる点でＴダイを用いる方法が好ましい。
【０１４５】
Ｔダイを用いた押出成形法は、特開２００４−２３３６０４号公報に記載されているような、冷却ドラムに密着させる時の溶融状態の熱可塑性樹脂を安定な状態に保つ方法により、リタデーションや配向角といった光学特性のバラツキが良好なフィルムを製造できる。
【０１４６】
具体的には、１）溶融押出法で長尺フィルムを製造する際に、ダイスから押し出されたシート状の熱可塑性樹脂を５０ｋＰａ以下の圧力下で冷却ドラムに密着させて引き取る方法；２）溶融押出法で長尺フィルムを製造する際に、ダイス開口部から最初に密着する冷却ドラムまでを囲い部材で覆い、囲い部材からダイス開口部又は最初に密着する冷却ドラムまでの距離を１００ｍｍ以下とする方法；３）溶融押出法で長尺フィルムを製造する際に、ダイス開口部から押し出されたシート状の熱可塑性樹脂より１０ｍｍ以内の雰囲気の温度を特定の温度に加温する方法；４）関係を満たすようにダイスから押し出されたシート状の熱可塑性樹脂を５０ｋＰａ以下の圧力下で冷却ドラムに密着させて引き取る方法；５）溶融押出法で長尺フィルムを製造する際に、ダイス開口部から押し出されたシート状の熱可塑性樹脂に、最初に密着する冷却ドラムの引取速度との速度差が０．２ｍ／ｓ以下の風を吹き付ける方法；等が挙げられる。
【０１４７】
以上のオレフィンポリマー系樹脂を含む長尺フィルムは、単層若しくは２層以上の積層フィルムであってもよい。積層フィルムは共押出成形法、共流延成形法、フィルムラミネイション法、塗布法などの公知の方法で得ることができる。これらのうち共押出成形法、共流延成形法が好ましい。
【０１４８】
（セルロースエステル系樹脂）
好ましいセルロースエステル系樹脂フィルムとしては、下記式（ｉ）及び（ｉｉ）を満たすセルロースアシレートを含有し、かつ、下記一般式（Ａ）で表される化合物を含有することを特徴とするものが挙げられる。
【０１４９】
式（ｉ）  ２．０≦Ｚ１＜３．０
式（ｉｉ）  ０≦Ｘ＜３．０
（式（ｉ）及び（ｉｉ）において、Ｚ１はセルロースアシレートの総アシル置換度を表し、Ｘはセルロースアシレートのプロピオニル置換度及びブチリル置換度の総和を表す。）
【０１５０】
〈一般式（Ａ）の化合物〉
以下、一般式（Ａ）について詳細に説明する。
【０１５１】
【化１】
0005979224.tif 000002
【０１５２】
一般式（Ａ）において、Ｌ１及びＬ２は各々独立に単結合又は２価の連結基を表す。
【０１５３】
Ｌ１及びＬ２としては、例えば、下記式で表される構造が挙げられる。（下記Ｒは水素原子又は置換基を表す。）
【０１５４】
【化２】
0005979224.tif 000003
【０１５５】
Ｌ１及びＬ２として、好ましくは−Ｏ−、−ＣＯＯ−、−ＯＣＯ−である。
【０１５６】
Ｒ１、Ｒ２及びＲ３は各々独立に置換基を表す。Ｒ１、Ｒ２及びＲ３で表わされる置換基の具体例としては、ハロゲン原子（フッ素原子、塩素原子、臭素原子、ヨウ素原子等）、アルキル基（メチル基、エチル基、ｎ−プロピル基、イソプロピル基、ｔｅｒｔ−ブチル基、ｎ−オクチル基、２−エチルヘキシル基等）、シクロアルキル基（シクロヘキシル基、シクロペンチル基、４−ｎ−ドデシルシクロヘキシル基等）、アルケニル基（ビニル基、アリル基等）、シクロアルケニル基（２−シクロペンテン−１−イル、２−シクロヘキセン−１−イル基等）、アルキニル基（エチニル基、プロパルギル基等）、アリール基（フェニル基、ｐ−トリル基、ナフチル基等）、ヘテロ環基（２−フリル基、２−チエニル基、２−ピリミジニル基、２−ベンゾチアゾリル基等）、シアノ基、ヒドロキシル基、ニトロ基、カルボキシル基、アルコキシ基（メトキシ基、エトキシ基、イソプロポキシ基、ｔｅｒｔ−ブトキシ基、ｎ−オクチルオキシ基、２−メトキシエトキシ基等）、アリールオキシ基（フェノキシ基、２−メチルフェノキシ基、４−ｔｅｒｔ−ブチルフェノキシ基、３−ニトロフェノキシ基、２−テトラデカノイルアミノフェノキシ基等）、アシルオキシ基（ホルミルオキシ基、アセチルオキシ基、ピバロイルオキシ基、ステアロイルオキシ基、ベンゾイルオキシ基、ｐ−メトキシフェニルカルボニルオキシ基等）、アミノ基（アミノ基、メチルアミノ基、ジメチルアミノ基、アニリノ基、Ｎ−メチル−アニリノ基、ジフェニルアミノ基等）、アシルアミノ基（ホルミルアミノ基、アセチルアミノ基、ピバロイルアミノ基、ラウロイルアミノ基、ベンゾイルアミノ基等）、アルキルおよびアリールスルホニルアミノ基（メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等）、メルカプト基、アルキルチオ基（メチルチオ基、エチルチオ基、ｎ−ヘキサデシルチオ基等）、アリールチオ基（フェニルチオ基、ｐ−クロロフェニルチオ基、ｍ−メトキシフェニルチオ基等）、スルファモイル基（Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’フェニルカルバモイル）スルファモイル基等）、スルホ基、アシル基（アセチル基、ピバロイルベンゾイル基等）、カルバモイル基（カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等）が挙げられる。
【０１５７】
Ｒ１及びＲ２としては、好ましくは、置換もしくは無置換のフェニル基、置換もしくは無置換のシクロヘキシル基である。より好ましくは置換基を有するフェニル基、置換基を有するシクロヘキシル基であり、さらに好ましくは４位に置換基を有するフェニル基、４位に置換基を有するシクロヘキシル基である。
【０１５８】
Ｒ３として、好ましくは、水素原子、ハロゲン原子、アルキル基、アルケニル基、アリール基、ヘテロ環基、ヒドロキシル基、カルボキシル基、アルコキシ基、アリールオキシ基、アシルオキシ基、シアノ基、アミノ基であり、さらに好ましくは、水素原子、ハロゲン原子、アルキル基、シアノ基、アルコキシ基である。
【０１５９】
Ｗａ及びＷｂは水素原子又は置換基を表すが、（Ｉ）Ｗａ及びＷｂが互いに結合して環を形成してもよく、（ＩＩ）Ｗａ及びＷｂの少なくとも一つが環構造を有してもよく、又は（ＩＩＩ）Ｗａ及びＷｂの少なくとも一つがアルケニル基又はアルキニル基であってもよい。
【０１６０】
Ｗａ及びＷｂで表わされる置換基の具体例としては、ハロゲン原子（フッ素原子、塩素原子、臭素原子、ヨウ素原子等）、アルキル基（メチル基、エチル基、ｎ−プロピル基、イソプロピル基、ｔｅｒｔ−ブチル基、ｎ−オクチル基、２−エチルヘキシル基等）、シクロアルキル基（シクロヘキシル基、シクロペンチル基、４−ｎ−ドデシルシクロヘキシル基等）、アルケニル基（ビニル基、アリル基等）、シクロアルケニル基（２−シクロペンテン−１−イル、２−シクロヘキセン−１−イル基等）、アルキニル基（エチニル基、プロパルギル基等）、アリール基（フェニル基、ｐ−トリル基、ナフチル基等）、ヘテロ環基（２−フリル基、２−チエニル基、２−ピリミジニル基、２−ベンゾチアゾリル基等）、シアノ基、ヒドロキシル基、ニトロ基、カルボキシル基、アルコキシ基（メトキシ基、エトキシ基、イソプロポキシ基、ｔｅｒｔ−ブトキシ基、ｎ−オクチルオキシ基、２−メトキシエトキシ基等）、アリールオキシ基（フェノキシ基、２−メチルフェノキシ基、４−ｔｅｒｔ−ブチルフェノキシ基、３−ニトロフェノキシ基、２−テトラデカノイルアミノフェノキシ基等）、アシルオキシ基（ホルミルオキシ基、アセチルオキシ基、ピバロイルオキシ基、ステアロイルオキシ基、ベンゾイルオキシ基、ｐ−メトキシフェニルカルボニルオキシ基等）、アミノ基（アミノ基、メチルアミノ基、ジメチルアミノ基、アニリノ基、Ｎ−メチル−アニリノ基、ジフェニルアミノ基等）、アシルアミノ基（ホルミルアミノ基、アセチルアミノ基、ピバロイルアミノ基、ラウロイルアミノ基、ベンゾイルアミノ基等）、アルキルおよびアリールスルホニルアミノ基（メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等）、メルカプト基、アルキルチオ基（メチルチオ基、エチルチオ基、ｎ−ヘキサデシルチオ基等）、アリールチオ基（フェニルチオ基、ｐ−クロロフェニルチオ基、ｍ−メトキシフェニルチオ基等）、スルファモイル基（Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’フェニルカルバモイル）スルファモイル基等）、スルホ基、アシル基（アセチル基、ピバロイルベンゾイル基等）、カルバモイル基（カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等）が挙げられる。
【０１６１】
上記の置換基は、更に上記の置換基で置換されていてもよい。
【０１６２】
（１）Ｗａ及びＷｂが互いに結合して環を形なする場合、以下のような構造が挙げられる。
【０１６３】
Ｗａ及びＷｂが互いに結合して環を形なする場合、好ましくは、含窒素５員環又は含硫黄５員環であり、特に好ましくは、下記一般式（１）又は一般式（２）で表される化合物である。
【０１６４】
【化３】
0005979224.tif 000004
【０１６５】
一般式（１）において、Ａ１及びＡ２は各々独立に、−Ｏ−、−Ｓ−、−ＮＲｘ−（Ｒｘは水素原子又は置換基を表す）又は−ＣＯ−を表す。Ｒｘで表される置換基の例は、上記Ｗａ及びＷｂで表わされる置換基の具体例と同義である。Ｒｘとして、好ましくは水素原子、アルキル基、アリール基、ヘテロ環基である。
【０１６６】
一般式（１）において、Ｘは第１４〜１６族の非金属原子を表す。
【０１６７】
Ｘとしては、＝Ｏ、＝Ｓ、＝ＮＲｃ、＝Ｃ（Ｒｄ）Ｒｅが好ましい。ここでＲｃ、Ｒｄ、Ｒｅは置換基を表し、例としては上記Ｗａ及びＷｂで表わされる置換基の具体例と同義である。
【０１６８】
Ｌ１、Ｌ２、Ｒ１、Ｒ２、Ｒ３、ｎは、一般式（Ａ）におけるＬ１、Ｌ２、Ｒ１、Ｒ２、Ｒ３、ｎと同義である。
【０１６９】
【化４】
0005979224.tif 000005
【０１７０】
一般式（２）において、Ｑ１は−Ｏ−、−Ｓ−、−ＮＲｙ−（Ｒｙは水素原子又は置換基を表す）、−ＣＲａＲｂ−（Ｒａ及びＲｂは水素原子又は置換基を表す）又は−ＣＯ−を表す。ここで、Ｒｙ、Ｒａ、Ｒｂは置換基を表し、例としては上記Ｗａ及びＷｂで表わされる置換基の具体例と同義である。
【０１７１】
Ｙは置換基を表す。
【０１７２】
Ｙで表わされる置換基の例としては、上記Ｗａ及びＷｂで表される置換基の具体例と同義である。
【０１７３】
Ｙとして好ましくは、アリール基、ヘテロ環基、アルケニル基、アルキニル基である。
【０１７４】
Ｙで表わされるアリール基としては、フェニル基、ナフチル基、アンスリル基、フェナンスリル基、ビフェニル基等が挙げられ、フェニル基、ナフチル基が好ましく、フェニル基がより好ましい。
【０１７５】
ヘテロ環基としては、フリル基、ピロリル基、チエニル基、ピリジニル基、チアゾリル基、ベンゾチアゾリル基等の窒素原子、酸素原子、硫黄原子等のヘテロ原子を少なくとも一つ含むヘテロ環基が挙げられ、フリル基、ピロリル基、チエニル基、ピリジニル基、チアゾリル基が好ましい。
【０１７６】
これらのアリール基又はヘテロ環基は、少なくとも一つの置換基を有していてもよく、置換基としては、ハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、炭素数２〜１２のＮ，Ｎ−ジアルキルスルファモイル基等が挙げられる。
【０１７７】
Ｌ１、Ｌ２、Ｒ１、Ｒ２、Ｒ３、ｎは、一般式（Ａ）におけるＬ１、Ｌ２、Ｒ１、Ｒ２、Ｒ３、ｎと同義である。
【０１７８】
（２）一般式（Ａ）において、Ｗａ及びＷｂの少なくとも一つが環構造を有する場合の具体例としては、好ましくは、下記一般式（３）である。
【０１７９】
【化５】
0005979224.tif 000006
【０１８０】
一般式（３）において、Ｑ３は＝Ｎ−又は＝ＣＲｚ−（Ｒｚは水素原子又は置換基）を表し、Ｑ４は第１４〜１６族の非金属原子を表す。ＺはＱ３及びＱ４と共に環を形なする非金属原子群を表す。
【０１８１】
Ｑ３、Ｑ４及びＺから形成される環は、更に別の環で縮環していてもよい。
【０１８２】
Ｑ３、Ｑ４及びＺから形成される環として、好ましくは、ベンゼン環で縮環した含窒素５員環又は６員環である。
【０１８３】
Ｌ１、Ｌ２、Ｒ１、Ｒ２、Ｒ３、ｎは、一般式（Ａ）におけるＬ１、Ｌ２、Ｒ１、Ｒ２、Ｒ３、ｎと同義である。
【０１８４】
（３）Ｗａ及びＷｂの少なくとも一つがアルケニル基又はアルキニル基である場合には、好ましくは、置換基を有するビニル基、エチニル基である。
【０１８５】
上記一般式（１）、一般式（２）及び一般式（３）で表される化合物のうち、特に、一般式（３）で表される化合物が好ましい。
【０１８６】
一般式（３）で表される化合物は、一般式（１）で表される化合物に比べて耐熱性及び耐光性に優れており、一般式（２）で表される化合物に比べ、有機溶媒に対する溶解性やポリマーとの相溶性が良好である。
【０１８７】
本実施形態に係る一般式（Ａ）で表される化合物は、所望の波長分散性、及び滲み防止性を付与するのに適宜量を調整して含有することができるが、添加量としてはセルロース誘導体に対して、１〜１５質量％含むことが好ましく、特には、２〜１０質量％含むことが好ましい。この範囲内であれば、本実施形態のセルロース誘導体に十分な波長分散性、及び滲み防止性を付与することができる。
【０１８８】
なお、一般式（Ａ）、一般式（１）、一般式（２）及び一般式（３）で表わされる化合物は、既知の方法を参照して行うことができる。具体的には、Ｊｏｕｒｎａｌ  ｏｆ  Ｃｈｅｍｉｃａｌ  Ｃｒｙｓｔａｌｌｏｇｒａｐｈｙ（１９９７）；２７（９）；５１２−５２６）、特開２０１０−３１２２３号公報、特開２００８−１０７７６７号公報等を参照に合なすることができる。
【０１８９】
〈セルロースアシレート〉
本実施形態の製造方法において用いられるセルロースアシレートフィルムは、セルロースアシレートを主成分として含有する。
【０１９０】
前記セルロースアシレートフィルムは、フィルムの全質量１００質量％に対して、セルロースアシレートを好ましくは６０〜１００質量％の範囲で含む。また、セルロースアシレートの総アシル基置換度は、２．０以上３．０未満であり、２．２〜２．７であることがより好ましい。
【０１９１】
セルロースアシレートとしては、セルロースと、炭素数２〜２２程度の脂肪族カルボン酸および／または芳香族カルボン酸とのエステルが挙げられ、特に、セルロースと炭素数が６以下の低級脂肪酸とのエステルであることが好ましい。
【０１９２】
セルロースの水酸基に結合するアシル基は、直鎖であっても分岐していてもよく、また環を形成してもよい。さらに別の置換基が置換してもよい。同じ置換度である場合、上述した炭素数が多いと複屈折性が低下するため、炭素数としては炭素数２〜６のアシル基の中で選択することが好ましく、プロピオニル置換度及びブチリル置換度の総和は０以上３．０未満である。前記セルロースアシレートとしての炭素数が２〜４であることが好ましく、炭素数が２〜３であることがより好ましい。
【０１９３】
具体的には、セルロースアシレートとしては、セルロースアセテートプロピオネート、セルロースアセテートブチレート、セルロースアセテートプロピオネートブチレートまたはセルロースアセテートフタレートのようなアセチル基の他にプロピオネート基、ブチレート基またはフタリル基が結合したセルロースの混合脂肪酸エステルを用いることができる。なお、ブチレートを形なするブチリル基は、直鎖であっても分岐していてもよい。
【０１９４】
本実施形態においては、セルロースアシレートとして、セルロースアセテート、セルロースアセテートブチレート、またはセルロースアセテートプロピオネートが特に好ましく用いられる。
【０１９５】
また、本実施形態に係るセルロースアシレートは、下記の数式（ｉｉｉ）および数式（ｉｖ）を同時に満足するものが好ましい。
【０１９６】
式（ｉｉｉ）    ２．０≦Ｘ＋Ｙ＜３．０
式（ｉｖ）  ０≦Ｘ＜３．０
（式（ｉｉｉ）及び（ｉｖ）において、Ｙはアセチル基の置換度を表し、Ｘはプロピオニル基もしくはブチリル基またはその混合物の置換度を表す。）
【０１９７】
また、目的に叶う光学特性を得るために、置換度の異なる樹脂を混合して用いてもよい。その際の混合比としては、１：９９〜９９：１（質量比）が好ましい。
【０１９８】
上述した中でも、特にセルロースアセテートプロピオネートが、セルロースアシレートとして好ましく用いられる。セルロースアセテートプロピオネートでは、０≦Ｙ≦２．５であり、かつ、０．５≦Ｘ＜３．０である（ただし、２．０≦Ｘ＋Ｙ＜３．０である）ことが好ましく、０．５≦Ｙ≦２．０であり、かつ、１．０≦Ｘ≦２．０である（ただし、２．０≦Ｘ＋Ｙ＜３．０である）ことがより好ましい。なお、アシル基の置換度は、ＡＳＴＭ−Ｄ８１７−９６に準じて測定されうる。
【０１９９】
セルロースアシレートの数平均分子量は、６００００〜３０００００の範囲であると、得られるフィルムの機械的強度が強くなるため、好ましい。より好ましくは、数平均分子量が７００００〜２０００００のセルロースアシレートが用いられる。
【０２００】
セルロースアシレートの重量平均分子量（Ｍｗ）および数平均分子量（Ｍｎ）は、ゲルパーミエーションクロマトグラフィー（ＧＰＣ）を用いて測定される。測定条件は以下の通りである。なお、本測定方法は、本実施形態における他の重合体の測定方法としても使用することができる。
【０２０１】
溶媒：メチレンクロライド；
カラム：Ｓｈｏｄｅｘ  Ｋ８０６、Ｋ８０５、Ｋ８０３Ｇ（昭和電工株式会社製）を３本接続して使用する；
カラム温度：２５℃；
試料濃度：０．１質量％；
検出器：ＲＩ  Ｍｏｄｅｌ  ５０４（ＧＬサイエンス社製）；
ポンプ：Ｌ６０００（日立製作所株式会社製）；
流量：１．０ｍｌ／ｍｉｎ
校正曲線：標準ポリスチレンＳＴＫ  ｓｔａｎｄａｒｄ  ポリスチレン（東ソー株式会社製）Ｍｗ＝１００００００〜５００の１３サンプルによる校正曲線を使用する。１３サンプルは、ほぼ等間隔に用いる。
【０２０２】
セルロースアシレート中の残留硫酸含有量は、硫黄元素換算で０．１〜４５質量ｐｐｍの範囲であることが好ましい。これらは塩の形で含有していると考えられる。残留硫酸含有量が４５質量ｐｐｍを超えると、熱延伸時や熱延伸後でのスリッティングの際に破断しやすくなる傾向がある。なお、残留硫酸含有量は、１〜３０質量ｐｐｍの範囲がより好ましい。残留硫酸含有量は、ＡＳＴＭ  Ｄ８１７−９６に規定の方法により測定することができる。
【０２０３】
また、セルロースアシレート中の遊離酸含有量は、１〜５００質量ｐｐｍであることが好ましい。上記の範囲であると、上記と同様に破断しにくいため、好ましい。なお、遊離酸含有量は、１〜１００質量ｐｐｍの範囲であることが好ましく、さらに破断しにくくなる。特に１〜７０質量ｐｐｍの範囲が好ましい。遊離酸含有量はＡＳＴＭ  Ｄ８１７−９６に規定の方法により測定することができる。
【０２０４】
合成したセルロースアシレートの洗浄を、溶液流延法に用いられる場合に比べて、さらに十分に行うことによって、残留アルカリ土類金属含有量、残留硫酸含有量、および残留酸含有量を上記の範囲とすることができ好ましい。
【０２０５】
また、セルロースアシレートは、フィルムにしたときの輝点異物が少ないものであることが好ましい。輝点異物とは、２枚の偏光板をクロスニコル状態にして配置し、その間に光学フィルム等を置き、一方の偏光板の側から光を当てて、他方の偏光板の側から観察した時に反対側からの光が漏れて見える点（異物）を意味する。輝点異物は、直径０．０１ｍｍ以上の輝点の個数が２００個／ｃｍ２以下であることが好ましく、１００個／ｃｍ２以下であることがより好ましく、５０個／ｃｍ２以下であることがさらに好ましく、３０個／ｃｍ２以下であることがいっそう好ましく、１０個／ｃｍ２以下であることが特に好ましく、皆無であることが最も好ましい。
【０２０６】
また、直径０．００５〜０．０１ｍｍ以下の輝点についても、２００個／ｃｍ２以下であることが好ましく、１００個／ｃｍ２以下であることがより好ましく、５０個／ｃｍ２以下であることがさらに好ましく、３０個／ｃｍ２以下であることがいっそう好ましく、１０個／ｃｍ２以下であることが特に好ましく、皆無であることが最も好ましい。
【０２０７】
セルロースアシレートの原料のセルロースとしては、特に限定はないが、綿花リンター、木材パルプ、ケナフなどが挙げられる。また、それらから得られたセルロースアシレートは、それぞれ任意の割合で混合使用されうる。
【０２０８】
セルロースアシレートは、公知の方法により製造することができる。具体的には、例えば、特開平１０−４５８０４号に記載の方法を参考にして合なすることができる。
【０２０９】
また、セルロースアシレートは、セルロースアシレート中の微量金属成分によっても影響を受ける。これらの微量金属成分は、製造工程で使われる水に関係していると考えられるが、不溶性の核となりうるような成分は少ない方が好ましく、特に、鉄、カルシウム、マグネシウム等の金属イオンは、有機の酸性基を含んでいる可能性のあるポリマー分解物等と塩形なすることにより不溶物を形なする場合があり、少ないことが好ましい。また、カルシウム（Ｃａ）成分は、カルボン酸やスルホン酸等の酸性成分と、また多くの配位子と配位化合物（すなわち、錯体）を形成しやすく、多くの不溶なカルシウムに由来するスカム（不溶性の澱、濁り）を形なするおそれがあるため、少ないことが好ましい。
【０２１０】
具体的には、鉄（Ｆｅ）成分については、セルロースアシレート中の含有量が１質量ｐｐｍ以下であることが好ましい。また、カルシウム（Ｃａ）成分については、セルロースアシレート中の含有量が好ましくは６０質量ｐｐｍ以下であり、より好ましくは０〜３０質量ｐｐｍである。さらに、マグネシウム（Ｍｇ）成分については、やはり多過ぎると不溶分を生ずるため、セルロースアシレート中の含有量が０〜７０質量ｐｐｍであることが好ましく、特に０〜２０質量ｐｐｍであることが好ましい。
【０２１１】
なお、鉄（Ｆｅ）成分の含有量、カルシウム（Ｃａ）成分の含有量、マグネシウム（Ｍｇ）成分の含有量などの金属成分の含有量は、絶乾したセルロースアシレートをマイクロダイジェスト湿式分解装置（硫硝酸分解）、アルカリ溶融で前処理を行った後、ＩＣＰ−ＡＥＳ（誘導結合プラズマ発光分光分析装置）を用いて分析することができる。
【０２１２】
〈添加剤〉
本実施形態に係る製造方法により得られた長尺延伸フィルムは後述するセルロースエステル以外の高分子成分を適宜混合したものでもよい。混合される高分子成分はセルロースエステルと相溶性に優れるものが好ましく、フィルムにした時の透過率が８０％以上、更に好ましくは９０％以上、更に好ましくは９２％以上であることが好ましい。
【０２１３】
ドープ中に添加される添加剤としては、可塑剤、紫外線吸収剤、リタデーション調整剤、酸化防止剤、劣化防止剤、剥離助剤、界面活性剤、染料、微粒子等がある。本実施形態において、微粒子以外の添加剤についてはセルロースエステル溶液の調製の際に添加してもよいし、微粒子分散液の調製の際に添加してもよい。液晶画像表示装置に使用する偏光板には耐熱耐湿性を付与する可塑剤、酸化防止剤や紫外線吸収剤等を添加することが好ましい。
【０２１４】
これらの化合物は、セルロースエステルに対して１〜３０質量％、好ましくは１〜２０質量％となるように含まれていることが好ましい。また、延伸及び乾燥中のブリードアウト等を抑制させるため、２００℃における蒸気圧が１４００Ｐａ以下の化合物であることが好ましい。
【０２１５】
これらの化合物は、セルロースエステル溶液の調製の際に、セルロースエステルや溶媒と共に添加してもよいし、溶液調製中や調製後に添加してもよい。
【０２１６】
〈リタデーション調整剤〉
本実施形態の製造方法に用いられるセルロースエステル系樹脂フィルムのリタデーションを調整するために添加する化合物は、欧州特許９１１，６５６Ａ２号明細書に記載されているような、二つ以上の芳香族環を有する芳香族化合物を使用することができる。
【０２１７】
また、二種類以上の芳香族化合物を併用してもよい。該芳香族化合物の芳香族環には、芳香族炭化水素環に加えて、芳香族性ヘテロ環を含む。芳香族性ヘテロ環であることが特に好ましく、芳香族性ヘテロ環は一般に、不飽和ヘテロ環である。中でも１，３，５−トリアジン環が特に好ましい。
【０２１８】
〈ポリマー又はオリゴマー〉
本実施形態の製造方法に用いられるセルロースエステル系樹脂フィルムは、セルロースエステルと、カルボキシル基、ヒドロキシル基、アミノ基、アミド基、及びスルホン酸基から選ばれる置換基を有しかつ重量平均分子量が５００〜２００，０００の範囲内であるビニル系化合物のポリマー又はオリゴマーとを含有することが好ましい。当該セルロースエステルと、当該ポリマー又はオリゴマーとの含有量の質量比が、９５：５〜５０：５０の範囲内であることが好ましい。
【０２１９】
〈マット剤〉
本実施形態の製造方法に用いられるセルロースエステル系樹脂フィルムは、マット剤として微粒子を延伸フィルム中に含有させることができ、これによって、延伸フィルムが長尺フィルムの場合、走行や巻き取りをしやすくすることができる。
【０２２０】
マット剤の粒径は１０ｎｍ〜０．１μｍの１次粒子もしくは２次粒子であることが好ましい。１次粒子の針状比は１．１以下の略球状のマット剤が好ましく用いられる。
【０２２１】
微粒子としては、ケイ素を含むものが好ましく、特に二酸化珪素が好ましい。本実施形態に好ましい二酸化珪素の微粒子としては、例えば、日本アエロジル（株）製のアエロジルＲ９７２、Ｒ９７２Ｖ、Ｒ９７４、Ｒ８１２、２００、２００Ｖ、３００、Ｒ２０２、ＯＸ５０、ＴＴ６００（以上日本アエロジル（株）製）の商品名で市販されているものを挙げることができ、アエロジル２００Ｖ、Ｒ９７２、Ｒ９７２Ｖ、Ｒ９７４、Ｒ２０２、Ｒ８１２を好ましく用いることができる。ポリマーの微粒子の例として、シリコーン樹脂、弗素樹脂及びアクリル樹脂を挙げることができる。シリコーン樹脂が好ましく、特に三次元の網状構造を有するものが好ましく、例えば、トスパール１０３、同１０５、同１０８、同１２０、同１４５、同３１２０及び同２４０（東芝シリコーン（株）製）を挙げることができる。
【０２２２】
二酸化珪素の微粒子は、１次平均粒子径が２０ｎｍ以下であり、かつ見かけ比重が７０ｇ／Ｌ以上であるものが好ましい。１次粒子の平均径が５〜１６ｎｍがより好ましく、５〜１２ｎｍが更に好ましい。１次粒子の平均径が小さい方がヘイズが低く好ましい。見かけ比重は９０〜２００ｇ／Ｌ以上が好ましく、１００〜２００ｇ／Ｌ以上がより好ましい。見かけ比重が大きい程、高濃度の微粒子分散液を作ることが可能になり、ヘイズ、凝集物が発生せず好ましい。
【０２２３】
本実施形態におけるマット剤の添加量は、長尺延伸フィルム１ｍ２当たり０．０１〜１．０ｇが好ましく、０．０３〜０．３ｇがより好ましく、０．０８〜０．１６ｇが更に好ましい。
【０２２４】
〈その他の添加剤〉
その他、カオリン、タルク、ケイソウ土、石英、炭酸カルシウム、硫酸バリウム、酸化チタン、アルミナ等の無機微粒子、カルシウム、マグネシウム等のアルカリ土類金属の塩等の熱安定剤を加えてもよい。更に界面活性剤、剥離促進剤、帯電防止剤、難燃剤、滑剤、油剤等も加えてもよい。
【０２２５】
（セルロースエステル系樹脂のフィルム製膜方法）
本実施形態の製造方法において用いられるセルロースエステル系樹脂フィルムは溶液流延法でも溶融流延法のどちらで製膜してもよい。
【０２２６】
以下に溶液流延法及び溶融流延法について説明する。
【０２２７】
〈溶液流延法〉
溶液流延法では、樹脂および添加剤を有機溶媒に溶解させてドープを調製する工程、ドープをベルト状もしくはドラム状の金属支持体上に流延する工程、流延したドープをウェブとして乾燥する工程、金属支持体から剥離する工程、延伸または幅保持する工程、更に乾燥する工程、仕上がったフィルムを巻き取る工程により行われる。
【０２２８】
溶液流延法は、フィルムの着色抑制、異物欠点の抑制、ダイラインなどの光学欠点の抑制、フィルムの平面性、透明度に優れるため好ましく用いられる。
【０２２９】
ドープ中のセルロースアセテートの濃度は、濃度が高い方が金属支持体に流延した後の乾燥負荷が低減できて好ましいが、セルロースアセテートの濃度が高過ぎると濾過時の負荷が増えて、濾過精度が悪くなる。これらを両立する濃度としては、１０〜３５質量％が好ましく、更に好ましくは、１５〜２５質量％である。流延（キャスト）工程における金属支持体は、表面を鏡面仕上げしたものが好ましく、金属支持体としては、ステンレススティールベルト若しくは鋳物で表面をメッキ仕上げしたドラムが好ましく用いられる。
【０２３０】
流延工程の金属支持体の表面温度は−５０℃〜溶剤が沸騰して発泡しない温度以下に設定される。温度が高い方がウェブの乾燥速度が速くできるので好ましいが、余り高すぎるとウェブが発泡したり、平面性が劣化したりする場合がある。
【０２３１】
好ましい支持体温度としては０〜１００℃で適宜決定され、５〜３０℃が更に好ましい。または、冷却することによってウェブをゲル化させて残留溶媒を多く含んだ状態でドラムから剥離することも好ましい方法である。金属支持体の温度を制御する方法は特に制限されないが、温風または冷風を吹きかける方法や、温水を金属支持体の裏側に接触させる方法がある。温水を用いる方が熱の伝達が効率的に行われるため、金属支持体の温度が一定になるまでの時間が短く好ましい。
【０２３２】
温風を用いる場合は溶媒の蒸発潜熱によるウェブの温度低下を考慮して、溶媒の沸点以上の温風を使用しつつ、発泡も防ぎながら目的の温度よりも高い温度の風を使う場合がある。
【０２３３】
特に、流延から剥離するまでの間で支持体の温度および乾燥風の温度を変更し、効率的に乾燥を行うことが好ましい。
【０２３４】
セルロースエステル系樹脂フィルムが良好な平面性を示すためには、金属支持体からウェブを剥離する際の残留溶媒量は１０〜１５０質量％が好ましく、更に好ましくは２０〜４０質量％または６０〜１３０質量％であり、特に好ましくは、２０〜３０質量％または７０〜１２０質量％である。
【０２３５】
残留溶媒量は下記式で定義される。
【０２３６】
残留溶媒量（質量％）＝｛（Ｍ−Ｎ）／Ｎ｝×１００
なお、Ｍはウェブまたはフィルムを製造中または製造後の任意の時点で採取した試料の質量で、ＮはＭを１１５℃で１時間の加熱後の質量である。
【０２３７】
また、セルロース系樹脂フィルムの乾燥工程においては、ウェブを金属支持体より剥離し、更に乾燥し、残留溶媒量を１質量％以下にすることが好ましく、更に好ましくは０．１質量％以下であり、特に好ましくは０〜０．０１質量％以下である。
【０２３８】
フィルム乾燥工程では一般にロール乾燥方式（上下に配置した多数のロールにウェブを交互に通し乾燥させる方式）やテンター方式でウェブを走行させながら乾燥する方式が採られる。
【０２３９】
本実施形態に係るセルロースエステル系樹脂フィルムを溶液流延法で製造する場合のドープを形なするのに有用な有機溶媒は、セルロースアセテート、その他の添加剤を同時に溶解するものであれば制限なく用いることができる。
【０２４０】
例えば、塩素系有機溶媒としては、塩化メチレン、非塩素系有機溶媒としては、酢酸メチル、酢酸エチル、酢酸アミル、アセトン、テトラヒドロフラン、１，３−ジオキソラン、１，４−ジオキサン、シクロヘキサノン、ギ酸エチル、２，２，２−トリフルオロエタノール、２，２，３，３−ヘキサフルオロ−１−プロパノール、１，３−ジフルオロ−２−プロパノール、１，１，１，３，３，３−ヘキサフルオロ−２−メチル−２−プロパノール、１，１，１，３，３，３−ヘキサフルオロ−２−プロパノール、２，２，３，３，３−ペンタフルオロ−１−プロパノール、ニトロエタン等を挙げることができ、塩化メチレン、酢酸メチル、酢酸エチル、アセトンを好ましく使用し得る。
【０２４１】
ドープには、上記有機溶媒の他に、１〜４０質量％の炭素原子数１〜４の直鎖または分岐鎖状の脂肪族アルコールを含有させることが好ましい。ドープ中のアルコールの比率が高くなるとウェブがゲル化し、金属支持体からの剥離が容易になり、また、アルコールの割合が少ない時は非塩素系有機溶媒系でのセルロースアセテートの溶解を促進する役割もある。
【０２４２】
特に、メチレンクロライド、及び炭素数１〜４の直鎖または分岐鎖状の脂肪族アルコールを含有する溶媒に、アクリル樹脂と、セルロースエステル樹脂と、アクリル粒子の３種を、少なくとも計１５〜４５質量％溶解させたドープ組成物であることが好ましい。
【０２４３】
炭素原子数１〜４の直鎖または分岐鎖状の脂肪族アルコールとしては、メタノール、エタノール、ｎ−プロパノール、ｉｓｏ−プロパノール、ｎ−ブタノール、ｓｅｃ−ブタノール、ｔｅｒｔ−ブタノールを挙げることができる。これらの内ドープの安定性、沸点も比較的低く、乾燥性もよいこと等からエタノールが好ましい。
【０２４４】
〈溶融流延法〉
溶融製膜法は、斜め延伸後の厚み方向のリタデーションＲｔを小さくすることが容易となり、残留揮発性成分量が少なくフィルムの寸法安定性にも優れる等の観点から好ましい製膜法である。溶融製膜法は、樹脂および可塑剤などの添加剤を含む組成物を、流動性を示す温度まで加熱溶融し、その後、流動性のセルロースアセテートを含む溶融物を流延することをいう。溶融流延によって形成される方法は、溶融押出成形法、プレス成形法、インフレーション法、射出成形法、ブロー成形法、延伸成形法などに分類できる。これらの中で、機械的強度及び表面精度などに優れるフィルムが得られる、溶融押出し法が好ましい。
【０２４５】
溶融押出しに用いる複数の原材料は、通常予め混錬してペレット化しておくことが好ましい。
【０２４６】
ペレット化は、公知の方法でよく、例えば、乾燥セルロースアセテートや可塑剤、その他添加剤をフィーダーで押出し機に供給し１軸や２軸の押出し機を用いて混錬し、ダイからストランド状に押出し、水冷または空冷し、カッティングすることでできる。
【０２４７】
添加剤は、押出し機に供給する前に混合しておいてもよいし、それぞれ個別のフィーダーで供給してもよい。
【０２４８】
粒子や酸化防止剤等少量の添加剤は、均一に混合するため、事前に混合しておくことが好ましい。
【０２４９】
押出し機は、剪断力を抑え、樹脂が劣化（分子量低下、着色、ゲル生成等）しないようにペレット化可能でなるべく低温で加工することが好ましい。例えば、２軸押出し機の場合、深溝タイプのスクリューを用いて、同方向に回転させることが好ましい。混錬の均一性から、噛み合いタイプが好ましい。
【０２５０】
以上のようにして得られたペレットを用いてフィルム製膜を行う。もちろんペレット化せず、原材料の粉末をそのままフィーダーで押出し機に供給し、そのままフィルム製膜することも可能である。
【０２５１】
上記ペレットを１軸や２軸タイプの押出し機を用いて、押出す際の溶融温度を２００〜３００℃程度とし、リーフディスクタイプのフィルターなどで濾過し異物を除去した後、Ｔダイからフィルム状に流延し、冷却ロールと弾性タッチロールでフィルムをニップされ、冷却ロール上で固化させる。
【０２５２】
供給ホッパーから押出し機へ導入する際は真空下または減圧下や不活性ガス雰囲気下にして酸化分解等を防止することが好ましい。
【０２５３】
押出し流量は、ギヤポンプを導入するなどして安定に行うことが好ましい。また、異物の除去に用いるフィルターは、ステンレス繊維焼結フィルターが好ましく用いられる。ステンレス繊維焼結フィルターは、ステンレス繊維体を複雑に絡み合った状態を作り出した上で圧縮し接触箇所を焼結し一体化したもので、その繊維の太さと圧縮量により密度を変え、濾過精度を調整できる。
【０２５４】
可塑剤や粒子などの添加剤は、予め樹脂と混合しておいてもよいし、押出し機の途中で練り込んでもよい。均一に添加するために、スタチックミキサーなどの混合装置を用いることが好ましい。
【０２５５】
冷却ロールと弾性タッチロールでフィルムをニップする際のタッチロール側のフィルム温度はフィルムのＴｇ以上Ｔｇ＋１１０℃以下にすることが好ましい。このような目的で使用する弾性体表面を有するロールは、公知のロールが使用できる。
【０２５６】
弾性タッチロールは挟圧回転体ともいう。弾性タッチロールとしては、市販されているものを用いることもできる。
【０２５７】
冷却ロールからフィルムを剥離する際は、張力を制御してフィルムの変形を防止することが好ましい。
【０２５８】
以上のセルロースエステル系樹脂を含む長尺フィルムは、単層若しくは２層以上の積層フィルムであってもよい。積層フィルムは共押出成形法、共流延成形法、フィルムラミネイション法、塗布法などの公知の方法で得ることができる。これらのうち共押出成形法、共流延成形法が好ましい。
【０２５９】
＜長尺延伸フィルム＞
本実施形態に係る長尺延伸フィルムは、前記製造方法によって製造されたものである。
【０２６０】
以下、熱可塑性樹脂を含む延伸前の長尺フィルムについて説明する。
【０２６１】
前記長尺フィルムの斜め延伸前のフィルム厚さは、好ましくは２０〜４００μｍ、より好ましくは３０〜２００μｍである。
【０２６２】
本実施形態では、斜め延伸装置に供給される長尺フィルムの流れ方向の厚みムラσｍは、後述する斜め延伸テンター入口でのフィルムの引取張力を一定に保ち、配向角やリタデーションといった光学特性を安定させる観点から、０．３０μｍ未満、好ましくは０．２５μｍ未満、さらに好ましくは０．２０μｍ未満である必要がある。斜め延伸前の長尺フィルムの流れ方向の厚みムラσｍが０．３０μｍ以上となると長尺延伸フィルムのリタデーションや配向角といった光学特性のバラツキが顕著に悪化する。ここでσｍとは、各幅手位置における、流れ方向の標準偏差σの平均値で表した値である。
【０２６３】
また、斜め延伸前の長尺フィルムとして、幅方向の厚み勾配を有するフィルムが供給されてもよい。前記斜め延伸前の長尺フィルムの厚みの勾配は、後工程の延伸が完了した位置におけるフィルム厚みを最も均一なものとしうるよう、実験的に厚み勾配を様々に変化させたフィルムを延伸することにより、経験的に求めることができる。斜め延伸前の長尺フィルムの厚みの勾配は、例えば、厚みの厚い側の端部の厚みが、厚みの薄い側の端部よりも０．５〜３％程度厚くなるように調整することができる。
【０２６４】
次いで、延伸後の長尺延伸フィルムについて説明する。
【０２６５】
斜め延伸後の長尺フィルムの幅は、特に限定されないが、５００〜４０００ｍｍ、好ましくは１０００〜２０００ｍｍとすることができる。
【０２６６】
長尺フィルムの斜め延伸時の延伸温度での好ましい弾性率は、ヤング率で表して、０．０１Ｍｐａ以上５０００Ｍｐａ以下、更に好ましくは０．１Ｍｐａ以上５００Ｍｐａ以下である。弾性率が低すぎると、延伸時・延伸後の収縮率が低くなり、シワが消えにくくなり、また高すぎると、延伸時にかかる張力が大きくなり、フィルムの両側縁部を保持する部分の強度を高くする必要が生じ、後工程のテンターに対する負荷が大きくなる。
【０２６７】
斜め延伸前の長尺フィルムとしては、無配向なものを用いてもよいし、あらかじめ配向を有するフィルムが供給されてもよい。また、必要であれば斜め延伸前の長尺フィルムの配向の幅手分布が弓なり状、いわゆるボーイングを成していてもよい。要は、斜め延伸前の長尺フィルムの配向状態を、後工程の延伸が完了した位置におけるフィルムの配向を所望なものとしうるよう、調整することができる。
【０２６８】
また、本実施形態の長尺延伸フィルムは、配向角θが巻き取り方向に対して、０°より大きく９０°未満の範囲に傾斜しており、好ましくは３０°以上、６０°以下の範囲に傾斜していることが好ましく、更に好ましくは４０°以上、５０°以下の範囲に傾斜しているのがよい。また、本実施形態に係る長尺延伸フィルムの配向角θのバラツキは、０．６°未満が好ましく、０．４°未満であることがより好ましい。配向角θのバラツキが０．６°未満となる長尺延伸フィルムを偏光子と貼り合せて円偏光板を得て、これを有機エレクトロルミネッセンス表示装置などの画像表示装置に据え付けると、表示品質の均一性を良好なものにすることが可能になる。
【０２６９】
また、本実施形態の長尺延伸フィルムの波長５５０ｎｍで測定したリタデーション値Ｒｏ（５５０）が、１２０ｎｍ以上、１６０ｎｍ以下の範囲にあることが好ましく、更に好ましくは１３０ｎｍ以上、１５０ｎｍ以下の範囲である。また、本実施形態に係る長尺延伸フィルムの面内リタデーションＲｏのバラツキは、３ｎｍ以下、好ましくは１ｎｍ以下であることが好ましい。面内リタデーションＲｏのバラツキを、上記範囲にすることにより、有機エレクトロルミネッセンス表示装置用のフィルムとして用いた場合に表示品質の均一性を良好なものにすることが可能になる。
【０２７０】
尚、本実施形態に係る長尺延伸フィルムの面内リタデーションＲｏは、用いられる表示装置の設計によって最適値が選択される。なお、前記Ｒｏは、面内遅相軸方向の屈折率ｎｘと面内で前記遅相軸に直交する方向の屈折率ｎｙとの差にフィルムの平均厚みｄを乗算した値（Ｒｏ＝（ｎｘ−ｎｙ）×ｄ）である。
【０２７１】
本実施形態に係る長尺延伸フィルムの平均厚みは、機械的強度などの観点から、好ましくは１０〜２００μｍ、更に好ましくは１０〜６０μｍであるが、また内周側の配向角の傾きを起因とするスリット時のキズや凹みの課題については、機械強度の観点より、薄い長尺延伸フィルムを製造する際に顕著になってくる。そのため長尺延伸フィルムの平均厚みが１５〜３５μｍの範囲となるような薄膜のフィルムを製造する際に本実施形態の製造方法は特に好適に用いられる。
【０２７２】
また、幅方向の厚みムラは、巻き取りの可否に影響を与えるため、３μｍ以下であることが好ましく、２μｍ以下であることがより好ましい。
【０２７３】
＜円偏光板＞
本実施形態に係る長尺延伸フィルムを用いた場合の円偏光板について説明する。
【０２７４】
前記円偏光板は、偏光板保護フィルム、偏光子、λ／４位相差フィルム、粘着層がこの順で積層されており、前記λ／４位相差フィルムの遅相軸と偏光子の吸収軸とのなす角度が４５°である。
【０２７５】
本実施形態に係る長尺延伸フィルムを用いた、長尺状偏光板保護フィルム、長尺状偏光子、長尺状λ／４位相差フィルム（延伸フィルム）がこの順で積層して形成されることが好ましい。
【０２７６】
本実施形態に係る長尺延伸フィルムを用いた円偏光板は、偏光子としてヨウ素、又は二色性染料をドープしたポリビニルアルコールを延伸したものを使用し、λ／４位相差フィルム／偏光子の構成で貼合して製造することができる。
【０２７７】
円偏光板の膜厚は、５〜４０μｍ、好ましくは５〜３０μｍであり、特に好ましくは５〜２０μｍである。
【０２７８】
前記円偏光板は、一般的な方法で作製することができる。アルカリ鹸化処理したλ／４位相差フィルムは、ポリビニルアルコール系フィルムをヨウ素溶液中に浸漬延伸して作製した偏光子の一方の面に、完全鹸化型ポリビニルアルコール水溶液を用いて貼り合わせることが好ましい。
【０２７９】
前記円偏光板は、更に当該偏光板の偏光板保護フィルムの反対面に剥離フィルムを貼合して構成することができる。保護フィルム及び剥離フィルムは偏光板出荷時、製品検査時等において偏光板を保護する目的で用いられる。
【０２８０】
以上のような構成による本実施形態に係る長尺延伸フィルムを用いた円偏光板は、黒抜け状の箇所が特に少なく、品質が良好である。
【０２８１】
＜表示装置＞
本実施形態に係る長尺延伸フィルムを用いて作製した円偏光板を表示装置に組み込むことによって、種々の視認性に優れた表示装置を作なすることができる。また、前記表示装置は、有機ＥＬディスプレイであることが好ましい。
【０２８２】
図９に、前記有機ＥＬ画像表示装置の構成の一例を示すが、本実施形態に係る長尺延伸フィルムを用いた場合における有機ＥＬ画像表示装置としては、これに限定されるものではない。
【０２８３】
ガラスやポリイミド等を用いた基板１０１上に順に金属電極１０２、発光層１０３、透電極（ＩＴＯ等）１０４、封止層１０５を有する有機エレクトロルミネッセンス素子上に、接着槽１０６を介して、偏光子１０８をλ／４位相差フィルム１０７と保護フィルム１０９によって挟持した円偏光板を設けて、有機エレクトロルミネッセンス画像表示装置を構なする。該保護フィルム１０９には硬化層が積層されていることが好ましい。硬化層は、有機エレクトロルミネッセンス画像表示装置の表面のキズを防止するだけではなく、円偏光板による反りを防止する効果を有する。更に、硬化層上には、反射防止層を有していてもよい。上記有機エレクトロルミネッセンス素子自体の厚さは１μｍ程度である。
【０２８４】
一般に、有機エレクトロルミネッセンス画像表示装置は、透明基板上に金属電極と発光層と透明電極とを順に積層して発光体である素子（有機エレクトロルミネッセンス素子）を形成している。ここで、発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、及び電子注入層の積層体等、種々の組み合わせをもった構成が知られている。
【０２８５】
有機エレクトロルミネッセンス画像表示装置は、透明電極と金属電極とに電圧を印加することによって、発光層に正孔と電子とが注入され、これら正孔と電子との再結合によって生じるエネルギーが蛍光物資を励起し、励起された蛍光物質が基底状態に戻るときに光を放射する、という原理で発光する。途中再結合というメカニズムは、一般のダイオードと同様であり、このことからも予想できるように、電流と発光強度は印加電圧に対して整流性を伴う強い非線形性を示す。
【０２８６】
有機エレクトロルミネッセンス画像表示装置においては、発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【０２８７】
このような構成の有機エレクトロルミネッセンス画像表示装置において、発光層は、厚さ１０ｎｍ程度ときわめて薄い膜で形成されている。このため、発光層も透明電極と同様、光をほぼ完全に透過する。その結果、非発光時に透明基板の表面から入射し、透明電極と発光層とを透過して金属電極で反射した光が、再び透明基板の表面側へと出るため、外部から視認したとき、有機エレクトロルミネッセンス画像表示装置の表示面が鏡面のように見える。
【０２８８】
本実施形態に係る長尺延伸フィルムを用いた有機エレクトロルミネッセンス表示装置用円偏光板は、このような外光反射が特に問題となる有機エレクトロルミネッセンス用表示装置に適している。
【０２８９】
本明細書は、上述したように様々な態様の技術を開示しているが、そのうち主な技術を以下に纏める。
【０２９０】
すなわち、本発明の一局面に係る長尺延伸フィルムの製造方法は、熱可塑性樹脂を含有する長尺フィルムを製膜する工程、前記長尺フィルムを延伸後のフィルムの走行方向とは異なる特定の方向から斜め延伸装置に繰り入れ、前記長尺フィルムの幅手方向の両端部を斜め延伸テンターの把持具によって把持して走行しつつ、前記長尺フィルムを幅手方向に対して０°より大きく９０°未満の方向に斜め延伸する斜め延伸工程、前記斜め延伸工程後の長尺延伸フィルムを巻き取る工程を少なくとも有する長尺延伸フィルムの製造方法において、前記斜め延伸工程は、予熱ゾーン、延伸ゾーン及び熱固定ゾーンを有する加熱ゾーン内で行われ、前記予熱ゾーン及び前記延伸ゾーン並びに、前記延伸ゾーン及び前記熱固定ゾーンはそれぞれ隔壁によって区分され、前記隔壁の少なくとも一つは、幅手方向に少なくとも一か所の屈曲部を有し、前記長尺フィルムの走行位置に応じて前記隔壁の屈曲角度を調整することを特徴とする。このような構成によれば、斜め延伸時に生じるフィルム端部側の光学配向のばらつきの低減が可能となる。
【０２９１】
また、前記長尺延伸フィルムの製造方法において、前記屈曲部を有する隔壁は、前記フィルムが通過可能である開口部と、前記開口部の上下に位置する中央部と、前記中央部の幅手方向の両端にそれぞれ連結した側方部とを有し、前記中央部と前記側方部との間が屈曲可能であり、前記中央部と前記側方部との屈曲角度を調節することが好ましい。更に、前記屈曲部を有する隔壁の、前記中央部及び前記側方部の少なくとも一方は、幅手方向に伸縮可能であることが好ましい。このような構成とすることで、様々な延伸パターンにおいて、光学配向のばらつきの低減が可能となる。
【０２９２】
さらに、前記長尺延伸フィルムの製造方法において、前記延伸ゾーン及び前記熱固定ゾーンを区分する隔壁において、前記フィルムの走行方向と前記側方部とのなす角度が鋭角となるように前記隔壁を変形し、前記フィルムの配向方向と前記中央部とのなす角度が略平行となるように変形された隔壁の開口部に、フィルムを通過させることによって延伸することが好適である。このような構成によれば、本発明の効果をより高めることができる。
【０２９３】
また、前記長尺延伸フィルムの製造方法において、前記予熱ゾーン及び前記延伸ゾーンを区分する隔壁において、前記フィルムの走行方向と前記側方部とのなす角度が鋭角となるように、かつ前記フィルムの走行方向と前記中央部とのなす角度が略垂直となるように変形された隔壁の開口部に、フィルムを通過させることによって延伸することが好適である。このような構成によれば、斜め延伸時に生じるフィルム端部側の光学配向のばらつきをさらに低減することができる。
【０２９４】
また、前記長尺延伸フィルムの製造方法において、前記斜め延伸工程において、前記斜め延伸テンターの左右非対称な把持具走行支持具上を走行する把持具の走行速度が１５〜１５０ｍ／分であることが好適である。このような構成によれば、本発明の効果をより発揮させることができる。
【０２９５】
また、本発明の他の局面に係る長尺延伸フィルムの製造装置は、熱可塑性樹脂を含有する長尺フィルムを製膜する手段、前記長尺フィルムを延伸後のフィルムの走行方向とは異なる特定の方向から斜め延伸装置に繰り入れ、前記長尺フィルムの幅手方向の両端部を斜め延伸テンターの把持具走行支持具が備える把持具によって把持して走行しつつ、前記長尺フィルムを幅手方向に対して０°より大きく９０°未満の方向に斜め延伸する手段、前記斜め延伸後の長尺延伸フィルムを巻き取る手段を少なくとも有する長尺延伸フィルムの製造装置において、前記斜め延伸手段内に、予熱ゾーン、延伸ゾーン及び熱固定ゾーンを有する加熱ゾーンが設けられ、前記予熱ゾーン及び前記延伸ゾーン並びに、前記延伸ゾーン及び前記熱固定ゾーンはそれぞれ隔壁によって区分され、前記隔壁の少なくとも一つは、幅手方向に少なくとも一か所の屈曲部を有し、前記長尺フィルムの走行位置に応じて前記隔壁の屈曲角度を調整することができることを特徴とする。
【０２９６】
このような構成によれば、斜め延伸時に生じるフィルム端部側の光学配向のばらつきが低減された長尺延伸フィルムを得ることができる。
【０２９７】
また、前記長尺延伸フィルムの製造装置において、更に好ましくは、前記屈曲部を有する隔壁が、前記フィルムが通過可能である開口部と、前記開口部の上下に位置する中央部と、前記中央部の幅手方向の両端にそれぞれ連結した側方部とが設けられ、前記中央部と前記側方部との間が屈曲可能であり、前記中央部と前記側方部との屈曲角度を調節することができることが好ましい。更に、前記屈曲部を有する隔壁の、前記中央部及び前記側方部の少なくとも一方は、幅手方向に伸縮可能であることを特徴とする。
【０２９８】
このような構成によれば、様々な延伸パターンにおいて、光学配向のばらつきが低減された長尺延伸フィルムを得ることができる。
【実施例】
【０２９９】
以下に、実施例を挙げて本発明を具体的に説明するが、本発明の実施態様はこれらにより限定されるものではない。【０３００】
［実施例１］
（シクロオレフィンフィルムの製造）
窒素雰囲気下、脱水したシクロヘキサン５００部に、１−ヘキセン１．２部、ジブチルエーテル０．１５部、トリイソブチルアルミニウム０．３０部を室温で反応器に入れ混合した後、４５℃に保ちながら、トリシクロ［４．３．０．１２，５］デカ−３，７−ジエン（ジシクロペンタジエン、以下、ＤＣＰと略記）２０部、１，４−メタノ−１，４，４ａ，９ａ−テトラヒドロフルオレン（以下、ＭＴＦと略記）１４０部、及び８−メチル−テトラシクロ［４．４．０．１２，５．１７，１０］−ドデカ−３−エン（以下、ＭＴＤと略記）４０部からなるノルボルネン系モノマー混合物と、六塩化タングステン（０．７％トルエン溶液）４０部とを、２時間かけて連続的に添加し重合した。重合溶液にブチルグリシジルエーテル１．０６部とイソプロピルアルコール０．５２部を加えて重合触媒を不活性化し重合反応を停止させた。【０３０１】
次いで、得られた開環重合体を含有する反応溶液１００部に対して、シクロヘキサン２７０部を加え、さらに水素化触媒としてニッケル−アルミナ触媒（日揮化学社製）５部を加え、水素により５ＭＰａに加圧して撹拌しながら温度２００℃まで加温した後、４時間反応させ、ＤＣＰ／ＭＴＦ／ＭＴＤ開環重合体水素化ポリマーを２０％含有する反応溶液を得た。濾過により水素化触媒を除去した後、軟質重合体（クラレ社製；セプトン２００２）、及び酸化防止剤（チバスペシャリティ・ケミカルズ社製；イルガノックス１０１０）を、得られた溶液にそれぞれ添加して溶解させた（いずれも重合体１００部あたり０．１部）。【０３０２】
次いで、溶液から、溶媒であるシクロヘキサン及びその他の揮発成分を、円筒型濃縮乾燥器（日立製作所製）を用いて除去し、水素化ポリマーを溶融状態で押出機からストランド状に押出し、冷却後ペレット化して回収した。重合体中の各ノルボルネン系モノマーの共重合比率を、重合後の溶液中の残留ノルボルネン類組成（ガスクロマトグラフィー法による）から計算したところ、ＤＣＰ／ＭＴＦ／ＭＴＤ＝１０／７０／２０でほぼ仕込み組成に等しかった。この開環重合体水素添加物の、重量平均分子量（Ｍｗ）は３１，０００、分子量分布（Ｍｗ／Ｍｎ）は２．５、水素添加率は９９．９％、Ｔｇは１３４℃であった。得られた開環重合体水素添加物のペレットを、空気を流通させた熱風乾燥器を用いて７０℃で２時間乾燥して水分を除去した。【０３０３】
次いで、前記ペレットを、コートハンガータイプのＴダイを有する短軸押出機（三菱重工業株式会社製：スクリュー径９０ｍｍ、Ｔダイリップ部材質は炭化タングステン、溶融樹脂との剥離強度４４Ｎ）を用いて溶融押出成形して厚み７５μｍのシクロオレフィンポリマーの長尺フィルムを製造した。押出成形は、クラス１０，０００以下のクリーンルーム内で、溶融樹脂温度２４０℃、Ｔダイ温度２４０℃の成形条件にて幅１０００ｍｍの長尺フィルムＡを得た。長尺フィルムＡはロールに巻き取った。【０３０４】
（斜め延伸工程）
上記にて得られたノルボルネン系樹脂の長尺フィルムＡを、本発明に係る斜め延伸装置を用いて、以下に示す方法により延伸して、延伸フィルムを得た。また、把持具走行支持具として、チェーンを備えていない無端状のガイドレールを用い、把持具としてクリップを用いた。【０３０５】
まず、フィルムの走行方向と繰り入れ方向とがなす角度（旋回角）を４７°とした。そして、フィルム繰り出し装置から送られてくる長尺フィルムＡの両端を、第１クリップ（ガイドレールの内周側）及び第２クリップ（ガイドレールの外周側）で把持した。【０３０６】
なお、長尺フィルムを把持する際には、第１、第２クリップのクリップレバーを、クリップクローザーにより動かすことにより長尺フィルムを把持する。また、クリップ把持時の際は、長尺フィルムの両端を同時に第１、第２クリップで同時に把持し、かつフィルムの横方向に平行な軸に対して、両端の把持位置を結ぶ線が並行となるように把持する。【０３０７】
次いで、把持した未延伸のフィルムを上記第１、第２クリップにより、加熱ゾーン内の予熱ゾーン、延伸ゾーンおよび熱固定ゾーンをフィルム走行速度を２０ｍ／分に設定して通過させることにより加熱し、後述する旋回パターン１を有する斜め延伸テンターにて延伸し、延伸フィルムを得た。その時の加熱ゾーンの温度条件として、予熱ゾーンは１４２℃、延伸ゾーンは１４０℃、熱固定ゾーンは１３７℃に調整して製造した。【０３０８】
ここで、本実施例１において用いた斜め延伸テンターの旋回パターン１を図１１に示す。予熱ゾーンと延伸ゾーンを区分けする隔壁であって、加熱ゾーンの側壁に対して垂直に配置されていた元来の隔壁と予熱ゾーンにおけるフィルムの進行方向とのなす角度をθ１、延伸ゾーンと熱固定ゾーンを区分けする隔壁であって、元来配置されていた前記隔壁と延伸ゾーンにおけるフィルムの配向方向とのなす角度をθ２とすると、旋回パターン１ではθ１及びθ２はいずれも４５°である。【０３０９】
また、本発明に係る延伸前のフィルムの走行方向と、予熱ゾーン及び延伸ゾーンを区分けする隔壁中央部とのなす角度をθＲＣＥ、前記フィルムの走行方向とガイドレール内周側にある隔壁側方部とのなす角度をθＲＩＮ、前記フィルムの走行方向とレール外周側にある隔壁側方部とのなす角度をθＲＯＵＴとする。また、延伸後のフィルムの配向方向と、延伸ゾーン及び熱固定ゾーンを区分けする隔壁中央部とのなす角度をθＬＣＥ、延伸後のフィルムの走行方向とガイドレール内周側にある隔壁側方部とのなす角度をθＬＩＮ、延伸後のフィルムの走行方向とガイドレール外周側にある隔壁側方部とのなす角度をθＬＯＵＴとする。【０３１０】
実施例１においては、予熱ゾーン及び延伸ゾーンを区分けする隔壁は、表１に示すように、θＲＩＮを４５°、θＲＯＵＴを１１５°、θＲＣＥを６５°とし、延伸ゾーン及び熱固定ゾーンを区分けする隔壁は、元来配置されていた角度のままとした。【０３１１】
また、延伸前後におけるフィルムの延伸倍率を２倍とし、延伸後のフィルムの厚みが５２μｍとなるようなフィルムとした。【０３１２】
以上の工程によって得られたシクロオレフィンの長尺延伸フィルムを以下の評価方法にて評価した。【０３１３】
（定量評価）
各長尺延伸フィルムを幅方向に等間隔で２０個のサンプルを切り出し、そのサンプルの遅相軸の角度（配向角）θを自動複屈折率測定装置（王子計測機器株式会社製のＫＯＢＲＡ−２１ＡＤＨ）を用いて測定した。上記幅方向の測定を走行方向に３回実施して、結果としては、前述した全データの平均値と、そのバラつき（測定したフィルム配向角度の最大値と最小値の差）を算出し、下記の基準にて評価した。【０３１４】
Ａ：配向角のばらつきが０．４°未満である。
Ｂ：配向角のばらつきが０．４°以上０．６°未満である。
Ｃ：配向角のばらつきが０．６°以上１．０°未満である。
Ｄ：配向角のばらつきが１．０°以上１．５°未満である。
Ｅ：配向角のばらつきが１．５°以上である。【０３１５】
（官能評価）
長尺延伸フィルムを用いて、上記で説明した有機ＥＬ画像表示装置を作成して、黒表示した際のディスプレイ全面における色味ムラを、以下の基準で目視評価した。【０３１６】
Ａ：ディスプレイ全面における箇所ごとの色味に違いは見られない。
Ｂ：ディスプレイ全面において、画面端の部分で僅かに色味に違いが見られる部分があるが、問題のないレベル。
Ｃ：ディスプレイ全面において、画面端の部分で色味に違いが見られ、製品として使用できないレベル。
Ｄ：貼り付けたサンプル片の箇所ごとに色味違いが大きく、製品として使用できないレベル。【０３１７】
［実施例２］
実施例２では、下記表１に示すように、予熱ゾーン及び延伸ゾーンを区切る隔壁は実施例１と同様で、θＲＩＮを４５°、θＲＯＵＴを１１５°、θＲＣＥを６５°とし、延伸ゾーン及び熱固定ゾーンを区切る隔壁は、θＬＩＮを７５°、θＬＯＵＴを８０°、θＬＣＥを０°に変更した他は前記実施例１と同様にしてシクロオレフィンの長尺延伸フィルムを製造した。また、本実施例２において用いた旋回パターン１及び隔壁各部の角度を表した概略図を図１２に示す。なお、以下実施例３，４についても図１２を適用することができる。【０３１８】
［実施例３］
実施例３では、下記表１に示すように、フィルムの走行速度を５０ｍ／分に変更した他は前記実施例１と同様にしてシクロオレフィンの長尺延伸フィルムを製造した。【０３１９】
［実施例４］
実施例４では、下記表１に示すように、下記の製造工程によって得られたセルロースエステルをフィルム種として用いた他は前記実施例３と同様にしてセルロースエステルの長尺延伸フィルムを製造した。【０３２０】
（セルロースエステルフィルムの製造）
《糖エステル化合物１の合成》
撹拌装置、還流冷却器、温度計及び窒素ガス導入管を備えた四頭コルベンに、ショ糖３４．２ｇ（０．１モル）、無水安息香酸１８０．８ｇ（０．６モル）、ピリジン３７９．７ｇ（４．８モル）を仕込み、撹拌下に窒素ガス導入管から窒素ガスをバブリングさせながら昇温し、７０℃で５時間エステル化反応を行った。次に、コルベン内を４×１０２Ｐａ以下に減圧し、６０℃で過剰のピリジンを留去した後に、コルベン内を１．３×１０Ｐａ以下に減圧し、１２０℃まで昇温させ、無水安息香酸、生成した安息香酸の大部分を留去した。最後に、分取したトルエン層に水１００ｇを添加し、常温で３０分間水洗後、トルエン層を分取し、減圧下（４×１０２Ｐａ以下）、６０℃でトルエンを留去させ、図１０に示すような化合物Ａ−１、Ａ−２、Ａ−３、Ａ−４及びＡ−５の混合物を得た。【０３２１】
得られた混合物をＨＰＬＣ及びＬＣ−ＭＡＳＳで解析したところ、Ａ−１が１．３質量％、Ａ−２が１３．４質量％、Ａ−３が１３．１質量％、Ａ−４が３１．７質量％、Ａ−５が４０．５質量％であった。平均置換度は５．５であった。【０３２２】
また、前記ＨＰＬＣ−ＭＡＳＳの測定条件は、以下の通りである。【０３２３】
１）ＬＣ部
装置：日本分光（株）製カラムオーブン（ＪＡＳＣＯ  ＣＯ−９６５）、ディテクター（ＪＡＳＣＯ  ＵＶ−９７０−２４０ｎｍ）、ポンプ（ＪＡＳＣＯ  ＰＵ−９８０）、デガッサ−（ＪＡＳＣＯ  ＤＧ−９８０−５０）
カラム：Ｉｎｅｒｔｓｉｌ  ＯＤＳ−３  粒子径５μｍ  ４．６×２５０ｍｍ（ジーエルサイエンス（株）製）
カラム温度：４０℃
流速：１ｍｌ／ｍｉｎ
移動相：ＴＨＦ（１％酢酸）：Ｈ２Ｏ（５０：５０）
注入量：３μｌ【０３２４】
２）ＭＳ部
装置：ＬＣＱ  ＤＥＣＡ（Ｔｈｅｒｍｏ  Ｑｕｅｓｔ（株）製）
イオン化法：エレクトロスプレーイオン化（ＥＳＩ）法
Ｓｐｒａｙ  Ｖｏｌｔａｇｅ：５ｋＶ
Ｃａｐｉｌｌａｒｙ温度：１８０℃
Ｖａｐｏｒｉｚｅｒ温度：４５０℃【０３２５】
《エステル化合物１の合成》
１，２−プロピレングリコール２５１ｇ、無水フタル酸２７８ｇ、アジピン酸９１ｇ、安息香酸６１０ｇ、エステル化触媒としてテトライソプロピルチタネート０．１９１ｇを、温度計、撹拌器、緩急冷却管を備えた２Ｌの四つ口フラスコに仕込み、窒素気流中２３０℃になるまで、撹拌しながら徐々に昇温する。１５時間脱水縮合反応させ、反応終了後２００℃で未反応の１，２−プロピレングリコールを減圧留去することにより、エステル化合物１を得た。エステル化合物１は、１，２−プロピレングリコール、無水フタル酸及びアジピン酸が縮合して形成されたポリエステル鎖の末端に安息香酸のエステルを有する。エステル化合物１の酸価０．１０、数平均分子量４５０であった。【０３２６】
《微粒子添加液１の調整》
微粒子（アエロジル  Ｒ９７２Ｖ  日本アエロジル（株）製）１１質量部、エタノール８９質量部をディゾルバーで５０分間攪拌混合した後、マントンゴーリンで分散を行い、微粒子添加液１を調整した。【０３２７】
続いて、メチレンクロライド９９質量部を入れた溶解タンクを十分攪拌しながら、微粒子分散液１、１質量部をゆっくりと添加した。更に、二次粒子の粒径が所定の大きさとなるようにアトライターにて分散を行った。これを日本精線（株）製のファインメットＮＦで濾過し、微粒子添加液１を調製した。【０３２８】
《主ドープの調整》
メチレンクロライド、エタノール、セルロースアセテートプロピオネート、下記の化学式６に示す化合物（Ｃ）、前述した糖エステル化合物１、エステル化合物１、微粒子添加液１を下記記載の組成となるようドープ液を密閉容器に投入し、攪拌しながら溶解してドープ液を調製した。【０３２９】
メチレンクロライド                                    ３４０質量部
エタノール                                              ６４質量部
セルロースアセテートプロピオネート（アセチル基置換度１．３９、プロピオニル基置換度０．５０、総置換度１．８９）
１００質量部
化合物（Ｃ）                                          ５．０質量部
糖エステル化合物１                                    ５．０質量部
エステル化合物１                                      ２．５質量部
微粒子添加液１                                            １質量部【０３３０】
【化６】
0005979224.tif 000007
【０３３１】
続いて、無端ベルト流延装置を用い、上記ドープ液をステンレススティールベルト支持体上に均一に流延した。ステンレススティールベルト支持体上で、流延（キャスト）したフィルム中の残留溶媒量が７５％になるまで溶媒を蒸発させ、ステンレススティールベルト支持体上から剥離した。【０３３２】
剥離したセルロースエステルフィルムを、横延伸テンターにて幅方向に１．１倍延伸した。そのときの横延伸テンターオーブンの温度条件としては、予熱ゾーンでは１６０℃、延伸ゾーンでは１６５℃、保持ゾーンでは１７２℃、冷却ゾーンでは１１０℃にて延伸した。次いで、フィルム両端部のテンタークリップ痕部をトリミングし、乾燥温度は１３０℃で、長尺フィルムを多数のロールを用いて乾燥ゾーン内を搬送させながら乾燥を終了させた後、巻取工程において巻回体として巻き取った。以上のようにして、乾燥膜厚７５μｍのロール状の長尺フィルムを得た。【０３３３】
上記にて得られたセルロース系樹脂の長尺フィルムを、下記表１に示すように斜め延伸し、長尺延伸フィルムを得た。このとき、フィルムの移動速度を５０ｍ／分、予熱ゾーンの温度は１８８℃、延伸ゾーンの温度は１８６℃、熱固定ゾーンの温度は１７２℃、延伸倍率を２．０倍として、厚みが５２μｍとなるようなフィルムにした。【０３３４】
［比較例１、２］
比較例１では、予熱ゾーンと延伸ゾーンとを区分けしている隔壁も、延伸ゾーンと熱固定ゾーンとを区分けしている隔壁も、加熱ゾーンの側壁に対して垂直に配置されていた元来の隔壁を用いた。ただし、フィルム幅内の隔壁にフィルムの上下仕切り板を用い、前記上下仕切り板とフィルムの配向角とが等しくなるように調節したものを用いた。そして、下記表１に示すように、隔壁各部の角度を変えた以外は、前記実施例１と同様にして各シクロオレフィンの長尺延伸フィルムを製造した。【０３３５】
また、比較例２は、前記比較例１におけるフィルムの走行速度を変えた他は比較例１と同様にして各シクロオレフィンの長尺延伸フィルムを製造した。【０３３６】
比較例１，２において用いた旋回パターン１及び隔壁各部の角度を表した概略図を図１３に示す。また、上記評価結果を下記表１に示す。【０３３７】
各延伸条件については以下の通りである。【０３３８】
配向角（°）：前記定量評価で測定したサンプルの遅相軸の角度（配向角）θの平均値。
走行速度（ｍ／分）：斜め延伸テンターの左右非対称なガイドレール上を走行する把持具の走行速度。【０３３９】
【表１】
0005979224.tif 000008
【０３４０】
表１の結果から明らかなように、実施例１では前ゾーンから次ゾーンへの同伴風の吹き込みを調節したため、やや配向ムラや色味ムラのないフィルムを製造できた。また、θＬＩＮ、θＬＯＵＴを鋭角とし、θＬＣＥを０°とした実施例２については、隔壁各部の角度を傾けて延伸ゾーンと熱固定ゾーンの境界部で生じる温度ムラを抑制することで、端部側で見られた色味ムラがなくなり、良好な品質のフィルムが得られた。【０３４１】
また、実施例３については、実施例２に比べて高速条件下で延伸したが、やや配向ムラや色味ムラのないフィルムが得られ、製品上問題ないレベルであった。実施例４については、フィルム種としてセルロースエステルを用いたが、前記実施例３より配向ムラや色味ムラの改善された良好なフィルムを提供することができた。【０３４２】
一方で、比較例１については、延伸ゾーンと熱固定ゾーン間の隔壁の開口幅において内周側及び外周側が広く開いているため、当該箇所からフィルムの同伴風が次のゾーンへ不均一に流れてしまい、温度ムラが生じてしまった。この温度ムラによって延伸後のフィルムに配向ムラが生じてしまい、色味ムラの評価に劣る結果となった。また、比較例２は比較例１より高速条件下で延伸しており、次のゾーンへ流れる同伴風の流れが顕著なため、比較例１に比べて比較例２の方が温度ムラを生じ易いことが明らかとなった。【０３４３】
［実施例５，６］
実施例５では、図１４に示すような斜め延伸テンターの旋回パターン２とし、下記表２に示すように、隔壁各部の角度を変更した他は前記実施例１と同様にしてシクロオレフィンの長尺延伸フィルムを製造した。また、実施例６では、前記実施例５におけるθＲＩＮ、θＲＯＵＴ、θＬＩＮ、θＬＯＵＴの角度及び走行速度を変えてフィルムを斜め延伸させた他は実施例５と同様にして各シクロオレフィンの長尺延伸フィルムを製造した。【０３４４】
［比較例３，４］
比較例３，４について用いた旋回パターン２及び加熱ゾーンの隔壁の概略図を図１５に示す。【０３４５】
比較例３では、前記比較例１と同様の構成を有する隔壁をそれぞれ用いた。そして、下記表２に示すように、隔壁各部の角度が変わった以外は、前記実施例３と同様にして各シクロオレフィンの長尺延伸フィルムを製造した。【０３４６】
また、比較例４は、前記比較例３におけるフィルムの走行速度を変えた他は比較例３と同様にして各シクロオレフィンの長尺延伸フィルムを製造した。【０３４７】
上記評価結果を下記表２に示す。【０３４８】
【表２】
0005979224.tif 000009
【０３４９】
表２の結果から明らかなように、実施例５は前記実施例２等と旋回パターンが変更されたとしても、θＲＩＮ、θＲＯＵＴ、θＬＩＮ、θＬＯＵＴを鋭角とし、θＲＣＥを直角、θＬＣＥを０°とし、前記角度をそれぞれ傾けて最適化することで、端部側で見られた色味ムラがなくなり、良好な品質のフィルムが得られた。また、実施例６についても、実施例５に比べて高速条件下にて延伸したにも関わらず、配向ムラや色味ムラについて製品上問題のないレベルのフィルムが得られた。【０３５０】
一方で、比較例３は、延伸ゾーンと熱固定ゾーン間の隔壁の開口幅において特に内周側が広く開いているため、フィルムの同伴風が次のゾーンへ不均一に流れてしまい、温度ムラによるフィルムの配向ムラが生じてしまい、その結果、色味ムラの評価に劣ってしまった。また、比較例４は比較例３より高速条件下で延伸しており、次のゾーンへ流れる同伴風の流れが顕著なため、比較例３に比べて比較例４の方が温度ムラを生じ易い結果となった。【０３５１】
［実施例７，８］
実施例７では、図１６に示すような斜め延伸テンターの旋回パターン３とし、下記表３に示すように、隔壁各部の角度を変更した他は前記実施例１と同様にしてシクロオレフィンの長尺延伸フィルムを製造した。また、実施例８では、前記実施例７におけるθＲＩＮ、θＲＯＵＴ、θＬＩＮ、θＬＯＵＴの角度及び走行速度を変えてフィルムを斜め延伸させた他は実施例７と同様にして各シクロオレフィンの長尺延伸フィルムを製造した。【０３５２】
［比較例５，６］
比較例５，６について用いた旋回パターン３及び加熱ゾーンの隔壁の概略図を図１７に示す。【０３５３】
比較例５では、前記比較例１と同様の構成を有する隔壁をそれぞれ用いた。そして、下記表３に示すように、隔壁各部の角度を変わった以外は、前記実施例３と同様にして各シクロオレフィンの長尺延伸フィルムを製造した。【０３５４】
また、比較例６は、前記比較例５におけるフィルムの走行速度を変えた他は比較例５と同様にして各シクロオレフィンの長尺延伸フィルムを製造した。【０３５５】
上記評価結果を下記表３に示す。【０３５６】
【表３】
0005979224.tif 000010
【０３５７】
表３の結果から明らかなように、実施例７は前記実施例１等から旋回パターンが変更されたにも関わらず、θＲＩＮ、θＲＯＵＴ、θＬＩＮ、θＬＯＵＴを鋭角とし、θＲＣＥを直角、θＬＣＥを０°とし、前記角度をそれぞれ傾けて最適化することで、端部側で見られた色味ムラがなくなり、良好な品質のフィルムが得られた。また、実施例８についても、実施例７に比べて高速条件下にて延伸したにも関わらず、配向ムラや色味ムラについて製品上問題のないレベルのフィルムが得られた。【０３５８】
一方で、比較例５は、フィルムの端部と中央において風速差が生じてしまい、フィルムの同伴風が次のゾーンへ不均一に流れてしまうことから、温度度ムラによるフィルムの配向ムラが生じてしまい、その結果、色味ムラの評価に劣ってしまった。また、比較例６は比較例５より高速条件下で延伸しており、次のゾーンへ流れる同伴風の流れが顕著なため、比較例５に比べて比較例６の方が温度ムラを生じ易い結果となった。【０３５９】
この出願は、２０１２年３月３０日に出願された日本国特許出願特願２０１２−７９２６３を基礎とするものであり、その内容は、本願に含まれるものである。【０３６０】
本発明を表現するために、前述において図面等を参照しながら実施形態を通して本発明を適切かつ十分に説明したが、当業者であれば前述の実施形態を変更及び／又は改良することは容易になし得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【０３６１】
本発明は、長尺延伸フィルムおよびその製造方法の技術分野において、広範な産業上の利用可能性を有する。
【図１】
0005979224.tif 000011
【図２】
0005979224.tif 000012
【図３】
0005979224.tif 000013
【図４】
0005979224.tif 000014
【図５】
0005979224.tif 000015
【図６】
0005979224.tif 000016
【図７】
0005979224.tif 000017
【図８】
0005979224.tif 000018
【図９】
0005979224.tif 000019
【図１０】
0005979224.tif 000020
【図１１】
0005979224.tif 000021
【図１２】
0005979224.tif 000022
【図１３】
0005979224.tif 000023
【図１４】
0005979224.tif 000024
【図１５】
0005979224.tif 000025
【図１６】
0005979224.tif 000026
【図１７】
0005979224.tif 000027